(57)【要約】【課題】光学撮像レンズを提供する。【解決手段】光学撮像レンズは、物体側から像側へ、プラスチック材料で製造され且つプラスチック材料に均一に混合される少なくとも１つの長波長吸収成分を含み、屈折力を有し、その物体側表面１１１及び像側表面１１２の少なくとも一方の表面が非球面である少なくとも１つの光学レンズ１１０を含む。【選択図】図１
2018055091.tif 000002
【特許請求の範囲】
【請求項１】
物体側から像側へ、
プラスチック材料で製造され且つ前記プラスチック材料に均一に混合される少なくとも１つの長波長吸収成分を含み、屈折力を有し、その物体側表面及び像側表面の少なくとも一方の表面が非球面である少なくとも１つの光学レンズを含み、
前記長波長吸収成分を含む前記光学レンズは、
波長６５０ｎｍ〜７００ｎｍでの平均透過率をＴ６５７０とし、
波長４００ｎｍ〜６５０ｎｍでの平均透過率をＴ４０６５とすると、
Ｔ６５７０≦５０％、及び、
５０％≦Ｔ４０６５の条件を満たす光学撮像レンズ。
【請求項２】
前記プラスチック材料は、熱可塑性材料である請求項１に記載の光学撮像レンズ。
【請求項３】
前記プラスチック材料は、ポリカーボネートである請求項２に記載の光学撮像レンズ。
【請求項４】
前記長波長吸収成分は、有機化合物である請求項１に記載の光学撮像レンズ。
【請求項５】
前記長波長吸収成分を含む前記光学レンズは、射出成形技術で製造されたものである請求項１に記載の光学撮像レンズ。
【請求項６】
前記長波長吸収成分を含む前記光学レンズは、
波長４００ｎｍ〜６５０ｎｍでの平均透過率をＴ４０６５とすると、
７５％≦Ｔ４０６５の条件を満たす請求項１に記載の光学撮像レンズ。
【請求項７】
前記長波長吸収成分を含む前記光学レンズは、
波長６５０ｎｍ〜７００ｎｍでの平均透過率をＴ６５７０とすると、
Ｔ６５７０≦３０％の条件を満たす請求項１に記載の光学撮像レンズ。
【請求項８】
前記長波長吸収成分を含む前記光学レンズは、
波長７００ｎｍ〜７５０ｎｍでの平均透過率をＴ７０７５とすると、
３０％≦Ｔ７０７５の条件を満たす請求項１に記載の光学撮像レンズ。
【請求項９】
前記長波長吸収成分を含む前記光学レンズは、物体側表面及び像側表面の少なくとも一方の表面が波長７００ｎｍ以上の光線を吸収する能力を持つコーティングを含み、且つ、
波長７００ｎｍ〜７５０ｎｍでの平均透過率をＴ７０７５とすると、
Ｔ７０７５≦３５％の条件を満たす請求項１に記載の光学撮像レンズ。
【請求項１０】
前記長波長吸収成分を含む前記光学レンズは、
光軸上の厚さをＣＴａとすると、
ＣＴａ≦１．００ｍｍの条件を満たす請求項２に記載の光学撮像レンズ。
【請求項１１】
前記プラスチック材料のガラス転移温度をＴｇとすると、
１３１℃≦Ｔｇ≦１６５℃の条件を満たす請求項２に記載の光学撮像レンズ。
【請求項１２】
前記長波長吸収成分を含む前記光学レンズの透過率をＴすると、
９０％≦Ｔの条件を満たす請求項２に記載の光学撮像レンズ。
【請求項１３】
前記長波長吸収成分を含む前記光学レンズのアッベ数をＶとすると、
１５．０≦Ｖ≦３７．５の条件を満たす請求項２に記載の光学撮像レンズ。
【請求項１４】
前記長波長吸収成分を含む前記光学レンズのヘイズをＨｚとすると、
０．３％≦Ｈｚ≦０．５％の条件を満たす請求項２に記載の光学撮像レンズ。
【請求項１５】
前記長波長吸収成分を含む前記光学レンズの屈折率をＮとすると、
１．６≦Ｎの条件を満たす請求項２に記載の光学撮像レンズ。
【請求項１６】
前記長波長吸収成分を含む前記光学レンズは、
最大厚さをＴＫｍａｘとし、最小厚さをＴＫｍｉｎとすると、
１．０＜ＴＫｍａｘ／ＴＫｍｉｎ≦２．０の条件を満たす請求項１に記載の光学撮像レンズ。
【請求項１７】
全ての前記長波長吸収成分を含む前記光学レンズの光軸における厚さの合計をｓｕｍＣＴａとし、
全ての前記光学レンズの光軸における厚さの合計をｓｕｍＣＴとすると、
ｓｕｍＣＴａ／ｓｕｍＣＴ≦１の条件を満たす請求項１６に記載の光学撮像レンズ。
【請求項１８】
前記長波長吸収成分を含む前記光学レンズの数が、２以上である請求項１６に記載の光学撮像レンズ。
【請求項１９】
少なくとも４枚の前記光学レンズを含む請求項１６に記載の光学撮像レンズ。
【請求項２０】
前記光学レンズの数は複数であり、前記長波長吸収成分を含む前記光学レンズは前記光学レンズにおける物体側から像側への２番目の光学レンズ又は３番目の光学レンズである請求項１６に記載の光学撮像レンズ。
【請求項２１】
前記長波長吸収成分を含む前記光学レンズは、光学最大有効径の最大値をΦｍａｘとすると、
０．５０ｍｍ≦Φｍａｘ≦６０．００ｍｍの条件を満たす請求項１６に記載の光学撮像レンズ。
【請求項２２】
前記長波長吸収成分を含む前記光学レンズの光学最大有効径の最大値をΦｍａｘとし、
全ての前記長波長吸収成分を含む前記光学レンズの光軸における厚さの合計をｓｕｍＣＴａとすると、
０．１０≦Φｍａｘ／ｓｕｍＣＴａの条件を満たす請求項１６に記載の光学撮像レンズ。
【請求項２３】
請求項１６に記載の光学撮像レンズと、
前記光学撮像レンズの撮像面に設けられる電子受光素子と、
を含む画像取込装置。
【請求項２４】
車両用撮影装置である電子装置において、
請求項２３に記載の画像取込装置を含む電子装置。
【請求項２５】
モバイルデバイスである電子装置において、
請求項２３に記載の画像取込装置を含む電子装置。
【請求項２６】
請求項１に記載の光学撮像レンズの光学レンズを製造するプラスチック材料において、
前記プラスチック材料で製造された前記光学レンズは、
波長４００ｎｍ〜５００ｎｍでの平均透過率をＴ４０５０とし、
波長５００ｎｍ〜５８０ｎｍでの平均透過率をＴ５０５８とし、
波長５８０ｎｍ〜７００ｎｍでの平均透過率をＴ５８７０とすると、
５０％≦Ｔ４０５０、
５０％≦Ｔ５０５８、及び、
１０％≦Ｔ５８７０の条件を満たす光学レンズのプラスチック材料。
【発明の詳細な説明】
【技術分野】
【０００１】
本発明は、光学撮像レンズ及び画像取込装置に関し、特に、長波長光線を吸収可能な光学レンズを有し且つ電子装置に適用できる小型化の光学撮像レンズ及び画像取込装置に関する。
【背景技術】
【０００２】
一般的に、モバイル製品は、殆ど、電荷結合素子（Ｃｈａｒｇｅ  Ｃｏｕｐｌｅｄ  Ｄｅｖｉｃｅ；ＣＣＤ）又は相補型金属酸化物半導体センサ（Ｃｏｍｐｌｅｍｅｎｔａｒｙ  Ｍｅｔａｌ−Ｏｘｉｄｅ  Ｓｅｍｉｃｏｎｄｕｃｔｏｒ  Ｓｅｎｓｏｒ；ＣＭＯＳ  Ｓｅｎｓｏｒ）を電子受光素子として、画像を取り込んでイメージングする。しかしながら、電子受光素子は、可視光を受光して応答すると共に、人間の目の見えない赤外光を感応することもでき、赤外光を撮影時に除去しないと、画像の色に歪みが発生し、撮られた写真と人間の目に見られる本物と大きな違いが出る。
【発明の概要】
【発明が解決しようとする課題】
【０００３】
この問題を解決するために、従来の技術では、赤外光を遮断するためにレンズと電子受光素子との間に赤外線遮断フィルターを設置するが、赤外線遮断フィルターを別に使用すると、一定の厚さを有し且つ光学レンズ内の素子の数を増加するので、レンズ体積の削減難度が高くなり、それを小型化のモバイルデバイスに搭載することに不利である。
【０００４】
赤外光遮断効果を向上させるために、また青色ガラスフィルターが発明され、同様に赤外光遮断効果を提供することができるが、その吸収型の除去メカニズムによりフィルターの厚さが大きくなることで、レンズの後焦点距離を延長しなければならず、レンズの小型化に更に不利である。
【０００５】
また、近年で、モバイル製品レンズの仕様に対する要求が日に日に高まって、現在の市場でモバイル製品の薄型化及び高画質もますます向上していき、画質を向上するために、収差を効果的に修正するために多くの光学レンズを組み合わせて配置する必要があるため、少なくとも５つの光学レンズを含有するレンズは主流になり、マルチ光学レンズによるレンズは高画質を有するが、使用する光学レンズの数が多く、体積の縮小が困難であるため、レンズが製品の表面から顕著に突出する問題がよくあり、モバイル製品の薄型化に影響を及ぼしその美観設計を妨げ、レンズ内部素子の簡素化の重要性が重要になっている。
【０００６】
このため、赤外光を遮断することで、画像の色の歪みを避け、またレンズの小型化に有利であり、これによりモバイル製品の薄型化の傾向に符合し、且つマルチ光学レンズに適用されるレンズが使用素子の数の減少に有利であり、薄型化及び高画質の要求を満たすことに寄与するという赤外光遮断の技術を如何に改善するかは、関連業者の目標となっている。
【課題を解決するための手段】
【０００７】
本発明によると、物体側から像側へ、プラスチック材料で製造され且つプラスチック材料に均一に混合される少なくとも１つの長波長吸収成分を含み、屈折力を有し、その物体側表面及び像側表面の少なくとも一方の表面が非球面である少なくとも１つの光学レンズを含み、長波長吸収成分を含む光学レンズは、波長６５０ｎｍ〜７００ｎｍでの平均透過率をＴ６５７０とし、波長４００ｎｍ〜６５０ｎｍでの平均透過率をＴ４０６５とすると、Ｔ６５７０≦５０％、及び、５０％≦Ｔ４０６５の条件を満たす光学撮像レンズを提供する。
【０００８】
本発明によると、前記光学撮像レンズと、光学撮像レンズの撮像面に設けられる電子受光素子と、を含む画像取込装置を更に提供する。
【０００９】
本発明によると、車両用撮影装置である電子装置において、前記画像取込装置を含む電子装置を更に提供する。
【００１０】
本発明によると、モバイルデバイスである電子装置において、前記画像取込装置を含む電子装置を別に提供する。
【００１１】
本発明によると、前記光学撮像レンズのような光学レンズを製造するプラスチック材料において、前記プラスチック材料で製造された光学レンズは、波長４００ｎｍ〜５００ｎｍでの平均透過率をＴ４０５０とし、波長５００ｎｍ〜５８０ｎｍでの平均透過率をＴ５０５８とし、波長５８０ｎｍ〜７００ｎｍでの平均透過率をＴ５８７０とすると、５０％≦Ｔ４０５０、５０％≦Ｔ５０５８、及び、１０％≦Ｔ５８７０の条件を満たすプラスチック材料を提供する。
【００１２】
Ｔ６５７０及びＴ４０６５が上記の条件を満たす場合、長波長光線の吸収に有利であり、且つ収差を減少して及び画質を向上させることができる。
【００１３】
Ｔ４０５０、Ｔ５０５８及びＴ５８７０が上記の条件を満たす場合、青色可視光、緑色可視光及び可視赤色光と電子受光素子との最適な応答の維持に有利であり、色忠実度の維持及び色ずれの度合いの低減に有利である。
【図面の簡単な説明】
【００１４】
下記図面の説明は、本発明の前記、他の目的、特徴、メリット及び実施例をより分かりやすくするためのものである。
【図１】本発明の第１実施形態による画像取込装置を示す模式図である。
【図２】本発明の第２実施形態による画像取込装置を示す模式図である。
【図３】本発明の第３実施形態による画像取込装置を示す模式図である。
【図４】本発明の第４実施形態による画像取込装置を示す模式図である。
【図５】本発明の第５実施形態による画像取込装置を示す模式図である。
【図６】本発明の第６実施形態による画像取込装置を示す模式図である。
【図７】本発明の第７実施形態による画像取込装置を示す模式図である。
【図８】本発明の第８実施形態による画像取込装置を示す模式図である。
【図９】本発明の第９実施形態による電子装置を示す模式図である。
【図１０】本発明の第１０実施形態による電子装置を示す模式図である。
【図１１】本発明の実施例１による透過率（Ｔｒａｎｓｍｉｓｓｉｏｎ）と波長（Ｗａｖｅｌｅｎｇｔｈ）との関係図を示す。
【図１２】本発明の実施例２による透過率と波長との関係図を示す。
【図１３】本発明の実施例３による透過率と波長との関係図を示す。
【図１４】本発明の実施例４による透過率と波長との関係図を示す。
【図１５】本発明の実施例５による透過率と波長との関係図を示す。
【図１６】本発明の実施例６による透過率と波長との関係図を示す。
【図１７】本発明の実施例７による透過率と波長との関係図を示す。
【図１８】本発明の実施例８による透過率と波長との関係図を示す。
【図１９】比較例１による透過率と波長との関係図を示す。
【図２０】比較例２による透過率と波長との関係図を示す。
【図２１】比較例３による透過率と波長との関係図を示す。
【発明を実施するための形態】
【００１５】
本発明は、物体側から像側へ、少なくとも１つの光学レンズを含む光学撮像レンズを提供する。これにより、フォーカスして画像を形成するように、集光を効果的に達成する。
【００１６】
前記光学レンズは、プラスチック材料で製造され且つプラスチック材料に均一に混合される少なくとも１つの長波長吸収成分を含み、屈折力を有し、その物体側表面及び像側表面の少なくとも一方の表面が非球面である。これにより、必要に応じて光学レンズの表面タイプを設計することができ、収差の発生を効果的に減少して画質を向上させ、非球面が小型化の設計要求を満たすことができ、適切なプラスチック材料を選択することは量産の目的を満たすことができ、長波長光線の吸収に有利であり、長波長光線が電子受光素子によって受光されることによるイメージングの色ずれ問題を避け、画像を人間の目に見える色に近くすることができる。
なお、光学撮像レンズの少なくとも一方の光学レンズそのものが長波長光線に対する吸収能力を持ち、光学撮像レンズに追加の赤外線遮断フィルターを搭載する必要がないため、光学撮像レンズにおける使用部品数の減少に有利であり、光学撮像レンズがさらなる小型化の効果を達成させて、薄型化を要求する電子製品の搭載に有利であり、且つマルチ光学レンズによるレンズへの適用に有利であり、薄型化及び高画質の要求を満たすようにする。
更に、本発明の長波長吸収成分は、レンズコーティング技術で光学レンズに長波長光線に対する吸収能力を与えるものではなく、光学レンズのプラスチック材料に均一に混合されるため、レンズコーティング技術の製造コストが高すぎ、また技術難度が高すぎる欠点を避けることができ、コストを低減して、製造の歩留まりを向上させることができる。
【００１７】
本発明の光学撮像レンズによると、長波長吸収成分を含む光学レンズは、波長６５０ｎｍ〜７００ｎｍでの平均透過率がＴ６５７０であり、波長４００ｎｍ〜６５０ｎｍでの平均透過率がＴ４０６５であり、Ｔ６５７０≦５０％、及び５０％≦Ｔ４０６５の条件を満たしてよい。これにより、本発明の光学撮像レンズは、必要に応じて光学レンズの表面タイプを設計することができ、収差の発生を効果的に減少して画質を向上させ、非球面が小型化の設計要求を満たしてよい。
更に、適切なプラスチック材料を選択することは量産の目的を満たすことができ、長波長光線の吸収に有利であり、長波長光線が電子受光素子によって受光されることによるイメージングの色ずれ問題を避け、画像を人間の目に見える色に近くすることができる。
【００１８】
本発明の光学撮像レンズによると、長波長吸収成分を含む光学レンズは、最大厚さがＴＫｍａｘであり、最小厚さがＴＫｍｉｎであり、１．０＜ＴＫｍａｘ／ＴＫｍｉｎ≦２．０の条件を満たしてよい。これにより、本発明の光学レンズは、長波長光線の吸収に有利であり、長波長光線が電子受光素子によって受光されることによる撮像の色ずれ問題を避け、画像を人間の目に見える色に近くすることができる。
なお、光学撮像レンズの少なくとも一方の光学レンズそのものが長波長光線に対する吸収能力を持ち、光学撮像レンズに追加の赤外線遮断フィルターを搭載する必要がないため、光学撮像レンズにおける使用部品数の減少に有利であり、光学撮像レンズがさらなる小型化の効果を達成させて、薄型化を要求する電子製品の搭載に有利であり、且つマルチ光学レンズによるレンズへの適用に有利であり、薄型化及び高画質の要求を満たすようにする。
更に、本発明の長波長吸収成分は、レンズコーティング技術で光学レンズに長波長光線に対する吸収能力を与えるものではなく、光学レンズのプラスチック材料に均一に混合されるため、レンズコーティング技術の製造コストが高すぎ、また技術難度が高すぎる欠点を避けることができ、コストを低減して、製造の歩留まりを向上させることができる。
【００１９】
本発明の光学撮像レンズによると、長波長吸収成分は、有機化合物であってよい。これにより、光学レンズの透明度の維持に寄与する。前記長波長吸収成分とは、長波長光線を吸収することができる物質であり、具体的に、長波長吸収成分を含む光学レンズは、４５０ｎｍ〜６００ｎｍで７５％より大きい最大透過率を有し、且つ６３０ｎｍ〜１４００ｎｍで７５％より小さい最小透過率を有する。
好ましくは、長波長吸収成分を含む光学レンズは、７００ｎｍ〜１４００ｎｍでの最小透過率が７５％より小さい。
より好ましくは、長波長吸収成分を含む光学レンズは、６３０ｎｍ〜８５０ｎｍでの最小透過率が７５％より小さい。
またより好ましくは、長波長吸収成分を含む光学レンズは、７００ｎｍ〜８５０ｎｍでの最小透過率が７５％より小さい。
より具体的に、長波長吸収成分とは、その最大光吸収ピークが６３０ｎｍ〜１０００ｎｍの波長範囲であり、４００ｎｍ〜６２９ｎｍ波長範囲の光線に対して低い吸収率を有するものである。好ましくは、長波長吸収成分の最大光吸収ピークが６５０ｎｍ〜８５０ｎｍの波長範囲である。例えば、長波長吸収成分は、シアニン色素（ｃｙａｎｉｎｅ  ｄｙｅｓ；Ｃｙ  ｄｙｅｓ）のようなシアニン誘導体（ｃｙａｎｉｎｅ  ｄｅｒｉｖａｔｉｖｅｓ）、インドシアニン色素（ｉｎｄｏｃｙａｎｉｎｅ  ｄｙｅｓ）のようなインドシアニン誘導体（ｉｎｄｏｃｙａｎｉｎｅ  ｄｅｒｉｖａｔｉｖｅｓ）、フタロシアニン染料（ｐｈｔｈａｌｏｃｙａｎｉｎｅ  ｄｙｅｓ）のようなフタロシアニン誘導体（ｐｈｔｈａｌｏｃｙａｎｉｎｅ  ｄｅｒｉｖａｔｉｖｅｓ）、ナフタロシアニン染料（ｎａｐｈｔｈａｌｏｃｙａｎｉｎｅ  ｄｙｅｓ）のようなナフタロシアニン誘導体（ｎａｐｈｔｈａｌｏｃｙａｎｉｎｅ  ｄｅｒｉｖａｔｉｖｅｓ）、フタロシアニン誘導体の金属錯体（ｍｅｔａｌ  ｃｏｍｐｌｅｘ  ｏｆ  ｐｈｔｈａｌｏｃｙａｎｉｎｅ  ｄｅｒｉｖａｔｉｖｅｓ）、ナフタロシアニン誘導体の金属錯体（ｍｅｔａｌ  ｃｏｍｐｌｅｘ  ｏｆ  ｎａｐｈｔｈａｌｏｃｙａｎｉｎｅ  ｄｅｒｉｖａｔｉｖｅｓ）、ジチオレン誘導体の金属錯体（ｍｅｔａｌ  ｃｏｍｐｌｅｘ  ｏｆ  ｄｉｔｈｉｏｌｅｎｅ  ｄｅｒｉｖａｔｉｖｅｓ）、キノン染料（ｑｕｉｎｏｎｅ  ｄｙｅｓ）のようなキノン誘導体（ｑｕｉｎｏｎｅ  ｄｅｒｉｖａｔｉｖｅｓ）、アントラキノン染料（ａｎｔｈｒａｑｕｉｎｏｎｅ  ｄｙｅｓ）のようなアントラキノン誘導体（ａｎｔｈｒａｑｕｉｎｏｎｅ  ｄｅｒｉｖａｔｉｖｅｓ）、ナフトキノン染料（ｎａｐｈｔｈｏｑｕｉｎｏｎｅ  ｄｙｅｓ）のようなナフトキノン誘導体（ｎａｐｈｔｈｏｑｕｉｎｏｎｅ  ｄｅｒｉｖａｔｉｖｅｓ）、アゾ染料（ａｚｏ  ｄｙｅｓ）のようなアゾ誘導体（ａｚｏ  ｄｅｒｉｖａｔｉｖｅｓ）、ポルフィリン染料（ｐｏｒｐｈｙｒｉｎ  ｄｙｅｓ）のようなポルフィリン誘導体（ｐｏｒｐｈｙｒｉｎ  ｄｅｒｉｖａｔｉｖｅｓ）、イソポルフィリン染料（ｉｓｏｐｏｒｐｈｙｒｉｎ  ｄｙｅｓ）のようなイソポルフィリン誘導体（ｉｓｏｐｏｒｐｈｙｒｉｎ  ｄｅｒｉｖａｔｉｖｅｓ）、コロール染料（ｃｏｒｒｏｌｅ  ｄｙｅｓ）のようなコロール誘導体（ｃｏｒｒｏｌｅ  ｄｅｒｉｖａｔｉｖｅｓ）、スクアライン染料（ｓｑｕａｒａｉｎｅ  ｄｙｅｓ）のようなスクアライン誘導体（ｓｑｕａｒａｉｎｅ  ｄｅｒｉｖａｔｉｖｅｓ）、スクワリリウム染料（ｓｑｕａｒｙｌｉｕｍ  ｄｙｅｓ）のようなスクワリリウム誘導体（ｓｑｕａｒｙｌｉｕｍ  ｄｅｒｉｖａｔｉｖｅｓ）、二フッ化ホウ素ジピロメテン染料（ｂｏｒｏｎ  ｄｉｆｌｕｏｒｉｄｅ  ｄｉｐｙｒｒｏｍｅｔｈｅｎｅ  ｄｙｅｓ）のような二フッ化ホウ素ジピロメテン類化合物（ｂｏｒｏｎ  ｄｉｆｌｕｏｒｉｄｅ  ｄｉｐｙｒｒｏｍｅｔｈｅｎｅｓ）、ジイモニウム染料（ｄｉｉｍｍｏｎｉｕｍ  ｄｙｅｓ）のようなジイモニウム誘導体（ｄｉｉｍｍｏｎｉｕｍ  ｄｅｒｉｖａｔｉｖｅｓ）又はメチレンブルー染料（ｍｅｔｈｙｌｅｎｅ  ｂｌｕｅ  ｄｙｅｓ）のようなメチレンブルー誘導体（ｍｅｔｈｙｌｅｎｅ  ｂｌｕｅ  ｄ��ｒｉｖａｔｉｖｅｓ）であるが、これらに制限されなく、シアニン色素はＣｙ５、Ｃｙ５．５又はＣｙ７であってよい。
市販の長波長吸収成分は、Ｅｐｏｌｉｎ製の名称がＥｐｏｌｉｇｈｔ  ５２６２、Ｅｐｏｌｉｇｈｔ  ５８３９、Ｅｐｏｌｉｇｈｔ  ６６６１、Ｅｐｏｌｉｇｈｔ  ６１５８、Ｅｐｏｌｉｇｈｔ  ６０８４、Ｅｐｏｌｉｇｈｔ  ６６９８、Ｅｐｏｌｉｇｈｔ  ６８１８、Ｅｐｏｌｉｇｈｔ  ４１０１、Ｅｐｏｌｉｇｈｔ  ４０３７、Ｅｐｏｌｉｇｈｔ  ９１５１、Ｅｐｏｌｉｇｈｔ  ３０７９、Ｅｐｏｌｉｇｈｔ  ３０３６、Ｅｐｏｌｉｇｈｔ  ４０１６、Ｅｐｏｌｉｇｈｔ  ３０３０、Ｅｐｏｌｉｇｈｔ  ４１５９の物質であってよいが、これらに制限されない。
Ａｄａｍ  Ｇａｔｅｓ  ＆  Ｃｏｍｐａｎｙ製の名称がＩＲ  Ｄｙｅ  ９６５８、ＩＲ  Ｄｙｅ  ９６６９、ＩＲ  Ｄｙｅ  ９６７８、ＩＲ  Ｄｙｅ  ９６８４、ＩＲ  Ｄｙｅ  ６０８５、ＩＲ  Ｄｙｅ  ６０８４、ＩＲ  Ｄｙｅ  ９６９２、ＩＲ  Ｄｙｅ  ９７１１、ＩＲ  Ｄｙｅ  ５７３９、ＩＲ  Ｄｙｅ  ９７４０、ＩＲ  Ｄｙｅ  ７１５１、ＩＲ  Ｄｙｅ  ７１５４、ＩＲ  Ｄｙｅ  ９７７２、ＩＲ  Ｄｙｅ  ９６４５、ＩＲ  Ｄｙｅ  ９５７９、ＩＲ  Ｄｙｅ  ９１５８、ＩＲ  Ｄｙｅ  ７０３６、ＩＲ  Ｄｙｅ  ９７７５、ＩＲ  Ｄｙｅ  ９７８４、ＩＲ  Ｄｙｅ  ２６３０、ＩＲ  Ｄｙｅ  ５１５９、ＩＲ  Ｄｙｅ  ９７９８又はＩＲ  Ｄｙｅ  ５８０３の物質であってよいが、これらに制限されない。
Ｅｘｃｉｔｏｎ製の名称がＡＢＳ  ６４２、ＡＢＳ  ６４３、ＡＢＳ  ６４７、ＡＢＳ  ６５４、ＡＢＳ  ６５８、ＡＢＳ  ６５９、ＡＢＳ  ６６５、ＡＢＳ  ６６７、ＡＢＳ  ６６８、ＡＢＳ  ６７０Ｔ、ＡＢＳ  ６７４、ＡＢＳ  ６９１、ＡＢＳ  ６９４、ＩＲＡ  ６７７、ＩＲＡ  ６９３Ｎ、ＩＲＡ  ７０５、ＩＲＡ  ７３２、ＩＲＡ  ７３５、ＩＲＡ  ７６４、ＩＲＡ  ７８８、ＩＲＡ  ８００又はＮＰ  ８００の物質であってよいが、これらに制限されない。
Ｍｏｌｅｃｕｌａｒ  Ｐｒｏｂｅｓ製の名称がＡｌｅｘａ  Ｆｌｕｏｒ  ６３３、Ａｌｅｘａ  Ｆｌｕｏｒ  ６４７、Ａｌｅｘａ  Ｆｌｕｏｒ  ６６０、Ａｌｅｘａ  Ｆｌｕｏｒ  ６８０、Ａｌｅｘａ  Ｆｌｕｏｒ  ７００又はＡｌｅｘａ  Ｆｌｕｏｒ  ７５０の物質であってよいが、これらに制限されない。
Ｌｉ−Ｃｏｒ製の名称がＩＲＤｙｅ  ６５０、ＩＲＤｙｅ  ６８０ＲＤ、ＩＲＤｙｅ  ６８０ＬＴ、ＩＲＤｙｅ  ７００、ＩＲＤｙｅ  ７００ＤＸ、ＩＲＤｙｅ  ７５０、ＩＲＤｙｅ  ８００、ＩＲＤｙｅ  ８００ＲＳ、ＩＲＤｙｅ  ８００ＣＷ、ＩＲＤｙｅ  ９７１１又はＩＲＤｙｅ  ９７４０の物質又は上記長波長吸収成分の類似物であってよいが、これらに制限されない。なお、前記長波長吸収成分は、単独に使用し、又は２種以上のものを併用することができる。
【００２０】
本発明の光学撮像レンズによると、物体側に最も近い光学レンズは、正の屈折力を有してよい。これにより、光学撮像レンズは、集光に必要な屈折力を提供することができ、且つ小型化に寄与することができる。
【００２１】
本発明の光学撮像レンズによると、物体側に最も近い光学レンズは負の屈折力を有してよい。これにより、光学視野角を十分に拡大し、画像取込みの範囲を増加することができる。
【００２２】
本発明の光学撮像レンズによると、プラスチック材料は、非晶質ポリマー（ａｍｏｒｐｈｏｕｓ  ｐｏｌｙｍｅｒ）であってよく、且つ波長範囲が４００ｎｍ〜６２９ｎｍの可視光に対して透過性を有し、即ち４００ｎｍ〜６２９ｎｍでの透過率が少なくとも７５％であり、且つ熱可塑性ポリマーであってよく、光学レンズ成形の効率及び歩留まりの向上に寄与する。また、プラスチック材料の主成分はポリカーボネート（ｐｏｌｙｃａｒｂｏｎａｔｅ；ＰＣ）であってよく、光学レンズの製造安定性及び成形精度の向上に寄与することができる。具体的に、プラスチック材料は、ポリカーボネート、シクロクレイ共重合体（ｃｙｃｌｏ  ｏｌｅｆｉｎ  ｃｏｐｌｙｍｅｒ；ＣＯＣ）、シクロオレフィンポリマー（ｃｙｃｌｏ  ｏｌｅｆｉｎ  ｐｏｌｙｍｅｒ；ＣＯＰ）又はその混合物であってよいが、これらに制限されない。これにより、適切なプラスチック材料は、光学レンズの製造安定性及び成形精度の向上に寄与する。
【００２３】
本発明の光学撮像レンズによると、長波長吸収成分を含む光学レンズは、射出成形技術で製造されてよい。これにより、光学レンズの製造効率を向上させることができる。
【００２４】
本発明の光学撮像レンズによると、長波長吸収成分を含む光学レンズは、波長４００ｎｍ〜６５０ｎｍでの平均透過率がＴ４０６５であり、７５％≦Ｔ４０６５の条件を満たしてよい。これにより、可視光と電子受光素子との最適な応答の維持に有利であり、色忠実度の維持及び色ずれの度合いを低減させる。
【００２５】
本発明の光学撮像レンズによると、長波長吸収成分を含む光学レンズは、波長６５０ｎｍ〜７００ｎｍでの平均透過率がＴ６５７０であり、Ｔ６５７０≦３０％の条件を満たしてよい。これにより、画像は赤みがかっている問題を減少することに寄与する。
【００２６】
本発明の光学撮像レンズによると、長波長吸収成分を含む光学レンズは、波長７００ｎｍ〜７５０ｎｍでの平均透過率がＴ７０７５であり、３０％≦Ｔ７０７５の条件を満たしてよい。これにより、画像は赤みがかっている欠陥を更に避けることができる。或いは、５０％≦Ｔ７０７５の条件を満たしてよい。
【００２７】
本発明の光学撮像レンズによると、長波長吸収成分を含む光学レンズは、物体側表面及び像側表面の少なくとも一方の表面が波長が７００ｎｍ以上の光線を吸収する能力を持つコーティングを含み、且つ波長７００ｎｍ〜７５０ｎｍでの平均透過率がＴ７０７５であり、Ｔ７０７５≦３５％の条件を満たしてよい。これにより、イメージングの色ずれ問題を避けるように、赤外線を効果的に吸収することができる。
【００２８】
本発明の光学撮像レンズによると、長波長吸収成分を含む光学レンズは、光軸での厚さがＣＴａであり、ＣＴａ≦１．００ｍｍの条件を満たしてよい。これにより、最適な厚さ設計の光学レンズはまた安定した長波長吸収効果を維持することができ、フィルター効果及び画質安定性を確保することができる。
或いは、０．１０ｍｍ≦ＣＴａ≦１．００ｍｍの条件を満たしてよい。
或いは、０．１５ｍｍ≦ＣＴａ≦０．８０ｍｍの条件を満たしてよい。
或いは、０．２０ｍｍ≦ＣＴａ≦０．５０ｍｍの条件を満たしてよい。
【００２９】
本発明の光学撮像レンズによると、長波長吸収成分を含む光学レンズは、光軸における厚さの合計はｓｕｍＣＴａであり、０．１０ｍｍ≦ｓｕｍＣＴａ≦２０．０ｍｍの条件を満たしてよい。これにより、光学撮像レンズの小型化と長波長吸収効果の強化とのバランスを取る。
或いは、０．１０ｍｍ≦ｓｕｍＣＴａ≦１５．００ｍｍの条件を満たしてよい。
或いは、０．１０ｍｍ≦ｓｕｍＣＴａ≦１０．００ｍｍの条件を満たしてよい。
或いは、０．１５ｍｍ≦ｓｕｍＣＴａ≦５．００ｍｍの条件を満たしてよい。
或いは、０．１５ｍｍ≦ｓｕｍＣＴａ≦２．００ｍｍの条件を満たしてよい。
或いは、０．２０ｍｍ≦ｓｕｍＣＴａ≦１．００ｍｍの条件を満たしてよい。
【００３０】
本発明の光学撮像レンズによると、プラスチック材料のガラス転移温度はＴｇであり、１３１℃≦Ｔｇ≦１６５℃の条件を満たしてよい。これにより、光学レンズの射出成形の歩留まり及び効率を向上させることができる。
【００３１】
本発明の光学撮像レンズによると、長波長吸収成分を含む光学レンズの透過率はＴであり、９０％≦Ｔの条件を満たしてよい。これにより、光束を増加するように、光学レンズに高透過率特性を持たせる。或いは、９０％≦Ｔ≦９３％の条件を満たしてよい。
【００３２】
本発明の光学撮像レンズによると、長波長吸収成分を含む光学レンズのアッベ数はＶであり、１５．０≦Ｖ≦３７．５の条件を満たしてよい。これにより、イメージング時に色差の修正に寄与する。
【００３３】
本発明の光学撮像レンズによると、長波長吸収成分を含む光学レンズのヘイズはＨｚであり、０．３％≦Ｈｚ≦０．５％の条件を満たしてよい。これにより、レンズの透明度の向上に有利である。
【００３４】
本発明の光学撮像レンズによると、長波長吸収成分を含む光学レンズの屈折率はＮであり、１．６≦Ｎの条件を満たしてよい。これにより、光学レンズに高屈折率特性を持たせることができ、色差の修正に有利である。
【００３５】
本発明の光学撮像レンズによると、長波長吸収成分を含む全ての光学レンズ於光軸における厚さの合計がｓｕｍＣＴａであり、且つ全ての光学レンズは、光軸における厚さの合計がｓｕｍＣＴであり、ｓｕｍＣＴａ／ｓｕｍＣＴ≦１の条件を満たしてよい。
或いは、ｓｕｍＣＴａ／ｓｕｍＣＴ≦０．８の条件を満たしてよい。
或いは、ｓｕｍＣＴａ／ｓｕｍＣＴ≦０．４の条件を満たしてよい。
或いは、ｓｕｍＣＴａ／ｓｕｍＣＴ≦０．２５の条件を満たしてよい。
これにより、本発明の光学撮像レンズは小型化と長波長吸収効果の強化とのバランスを取ることに寄与する。
【００３６】
本発明の光学撮像レンズによると、長波長吸収成分を含む光学レンズの数が、２以上である。これにより、光学撮像レンズは、複数の長波長を吸収可能な光学レンズを含み、長波長光線の吸収効果を効果的に向上させることができる。
【００３７】
本発明の光学撮像レンズによると、少なくとも４枚の光学レンズを含む。これにより、マルチレンズの光学撮像レンズは、画質の向上に寄与し、高画素及び高品質の撮影要求を満たす。或いは、光学レンズは５以上であってよく、且つ少なくとも５枚の光学レンズは屈折力を有する。
或いは、光学レンズの数は６以上であってよく、且つ少なくとも６枚の光学レンズは屈折力を有する。
或いは、光学レンズは７以上であってよく、且つ少なくとも７枚の光学レンズは屈折力を有する。
或いは、光学レンズは８以上であってよく、且つ少なくとも８枚の光学レンズは屈折力を有する。
【００３８】
本発明の光学撮像レンズによると、光学レンズの数は複数であり、長波長吸収成分を含む光学レンズは、上記光学レンズにおける物体側から像側への２番目の光学レンズ又は３番目の光学レンズに位置してよい。具体的に、長波長吸収成分を含む光学レンズは、上記光学レンズにおける物体側から像側への２番目の光学レンズに位置してよい。
或いは、長波長吸収成分を含む光学レンズは上記光学レンズにおける物体側から像側への３番目の光学レンズに位置してもよい。
或いは、長波長吸収成分を含む光学レンズは上記光学レンズにおける物体側から像側への２番目の光学レンズ及び３番目の光学レンズに位置してよい。
これにより、本発明の光学撮像レンズの赤外光吸収効果を確保し、色の歪み及びイメージング干渉を避けるように、赤外光と電子受光素子との応答を効果的に防止することができる。
【００３９】
本発明の光学撮像レンズによると、長波長吸収成分を含む光学レンズは、光学最大有効径の最大値がΦｍａｘであり、０．５０ｍｍ≦Φｍａｘ≦６０．００ｍｍの条件を満たしてよい。これにより、光学最大有効径の大きさが適切であり、光学撮像レンズの小型化要求を満たすことに役に立ち、且つ小さい光学最大有効径の設計は射出成形の安定性を向上させ及び応力残留現象を減少することができる。
或いは、０．５０ｍｍ≦Φｍａｘ≦５０．０ｍｍの条件を満たしてよい。
或いは、０．５０ｍｍ≦Φｍａｘ≦４０．００ｍｍの条件を満たしてよい。
或いは、１．００ｍｍ≦Φｍａｘ≦３０．００ｍｍの条件を満たしてよい。
或いは、１．００ｍｍ≦Φｍａｘ≦２０．００ｍｍの条件を満たしてよい。
或いは、１．００ｍｍ≦Φｍａｘ≦１０．００ｍｍの条件を満たしてよい。
【００４０】
本発明の光学撮像レンズによると、長波長吸収成分を含む光学レンズは、光学最大有効径の最大値がΦｍａｘであり、長波長吸収成分を含む全ての光学レンズは、光軸における厚さの合計がｓｕｍＣＴａであり、０．１０≦Φｍａｘ／ｓｕｍＣＴａの条件を満たしてよい。これにより、光学撮像レンズの小型化と長波長吸収効果とのバランスを取ることに役に立ち、且つプラスチック成形の製造性能及び製品品質を向上させる。
或いは、０．５０≦Φｍａｘ／ｓｕｍＣＴａ≦２０．００の条件を満たしてよい。
或いは、１．００≦Φｍａｘ／ｓｕｍＣＴａ≦１０．００の条件を満たしてよい。
【００４１】
本発明の光学撮像レンズによると、長波長吸収成分を含む光学レンズは５０％透過率の波長がＷＬＴ５０であり、５５０ｎｍ≦ＷＬＴ５０≦７００ｎｍの条件を満たしてよい。これにより、色の忠実度を維持することができる。
或いは、６００ｎｍ≦ＷＬＴ５０≦７００ｎｍの条件を満たしてよい。
或いは、６３０ｎｍ≦ＷＬＴ５０≦７００ｎｍの条件を満たしてよい。
或いは、６５０ｎｍ≦ＷＬＴ５０≦７００ｎｍの条件を満たしてよい。
或いは、６５０ｎｍ≦ＷＬＴ５０≦６９０ｎｍの条件を満たしてよい。
【００４２】
本発明の光学撮像レンズによると、長波長吸収成分を含む光学レンズは、赤外光領域での最小透過率がＴＩＲｍｉｎであり、ＴＩＲｍｉｎ≦３０％の条件を満たしてよい。これにより、赤外光の吸収効果の向上に有利である。
或いは、ＴＩＲｍｉｎ≦２０％の条件を満たしてよい。
或いは、ＴＩＲｍｉｎ≦１０％の条件を満たしてよい。
或いは、ＴＩＲｍｉｎ≦５％の条件を満たしてよい。
或いは、ＴＩＲｍｉｎ≦１％の条件を満たしてよい。
前記赤外光領域の波長範囲は７００ｎｍ〜１４００ｎｍである。
【００４３】
本発明の光学撮像レンズによると、長波長吸収成分を含む光学レンズは、赤色可視光領域における平均透過率がＴ５８７０であり、５０％≦Ｔ５８７０の条件を満たしてよい。これにより、可視赤色光と電子受光素子との最適な応答の維持に有利であり、色忠実度の維持及び色ずれの度合いの低減に有利である。
或いは、６０％≦Ｔ５８７０の条件を満たしてよい。
或いは、７０％≦Ｔ５８７０の条件を満たしてよい。
或いは、８０％≦Ｔ５８７０の条件を満たしてよい。
前記赤色可視光領域の波長範囲は５８０ｎｍ〜７００ｎｍである。
【００４４】
本発明の光学撮像レンズによると、長波長吸収成分を含む光学レンズは、緑色可視光領域における平均透過率がＴ５０５８であり、７５％≦Ｔ５０５８の条件を満たしてよい。これにより、緑色可視光と電子受光素子との最適な応答の維持に有利であり、色忠実度の維持及び色ずれの度合いの低減に有利である。
或いは、８０％≦Ｔ５０５８の条件を満たしてよい。
或いは、９０％≦Ｔ５０５８の条件を満たしてよい。
前記緑色可視光領域の波長範囲は５００ｎｍ〜５８０ｎｍである。
【００４５】
本発明の光学撮像レンズによると、長波長吸収成分を含む光学レンズは青色可視光領域における平均透過率がＴ４０５０であり、７５％≦Ｔ４０５０の条件を満たしてよい。これにより、青色可視光と電子受光素子との最適な応答の維持に維持であり、色忠実度の維持及び色ずれの度合いの低減に有利である。
或いは、８０％≦Ｔ４０５０の条件を満たしてよい。
或いは、９０％≦Ｔ４０５０の条件を満たしてよい。
前記青色可視光領域の波長範囲は４００ｎｍ〜５００ｎｍである。
【００４６】
本発明の光学撮像レンズによると、長波長吸収成分を含む光学レンズは、可視光領域（４００ｎｍ〜７００ｎｍ）での平均透過率が好ましくは８０％以上であり、より好ましくは８５％以上である。
【００４７】
本発明の光学撮像レンズによると、長波長吸収成分を含む光学レンズは、均一にプラスチック材料に混合される少なくとも１つの短波長吸収成分を同時に含んでよい。これにより、短波長光線の吸収に有利であり、光学レンズが悪化する問題を避けることができ、更に光学撮像レンズの耐久性及び画質を向上させることができる。前記短波長吸収成分とは、波長範囲２８０ｎｍ〜４００ｎｍの光線の平均透過率を５０％より小さくさせることができる物質である。
例えば、短波長吸収成分は、ＢＡＳＦ  ｃｈｅｍｉｃａｌ  Ｃｏ．  Ｌｔｄ．製の名称がＴｉｎｕｖｉｎ  ３２６、Ｔｉｎｕｖｉｎ  ４７７又はＴｉｎｕｖｉｎ  Ｃａｒｂｏｐｒｏｔｅｃｔの物質であってよいが、これに制限されない。
【００４８】
本発明は、前記光学撮像レンズと、光学撮像レンズの撮像面に設けられる電子受光素子と、を含む画像取込装置を提供する。光学撮像レンズの少なくとも一方の光学レンズは、少なくとも１つの長波長吸収成分を含むことで、光学撮像レンズにおける使用部品数の減少に有利であり、画像取込装置に更なる小型化の効果を達到させて、モバイル製品の搭載に有利であり、且つコストを低減させ、製造の歩留まりを向上させることができる。好ましくは、画像取込装置は、鏡筒（Ｂａｒｒｅｌ  Ｍｅｍｂｅｒ）、支持装置（Ｈｏｌｄｅｒ  Ｍｅｍｂｅｒ）又はその組み合わせを更に含んでよい。
【００４９】
本発明は、車両用撮影装置又はモバイルデバイスであってよく、前記画像取込装置を含む電子装置を提供する。これにより、光学撮像レンズにおける使用部品数の減少に有利であり、電子装置に更なる小型化効果を達到させ、且つコストを低減させ、製造の歩留まりを向上させることができる。好ましくは、電子装置は制御ユニット（Ｃｏｎｔｒｏｌ  Ｕｎｉｔ）、表示ユニット（Ｄｉｓｐｌａｙ）、記憶ユニット（Ｓｔｏｒａｇｅ  Ｕｎｉｔ）、一時記憶ユニット（ＲＡＭ）又はその組み合わせを更に含んでよい。
【００５０】
本発明は、前記光学撮像レンズのような光学レンズを製造するプラスチック材料において、波長４００ｎｍ〜５００ｎｍでの平均透過率がＴ４０５０であり、波長５００ｎｍ〜５８０ｎｍでの平均透過率がＴ５０５８であり、波長５８０ｎｍ〜７００ｎｍでの平均透過率がＴ５８７０であり、５０％≦Ｔ４０５０、５０％≦Ｔ５０５８、１０％≦Ｔ５８７０の条件を満たしてよいプラスチック材料を提供する。これにより、青色可視光、緑色可視光及び可視赤色光と電子受光素子との最適な応答に有利であり、色忠実度の維持及び色ずれの度合いの低減に有利である。
【００５１】
上記の説明によると、以下で、添付図面に合わせて、具体的な実施形態及び実施例を詳細的に説明する。
【００５２】
＜第１実施形態＞
図１を参照されたい。図１は、本発明の第１実施形態による画像取込装置を示す模式図である。図１から分かるように、第１実施形態の画像取込装置は、光学撮像レンズ（別途に表示しない）と、電子受光素子１９２と、を含む。光学撮像レンズは、物体側から像側へ、順次に第１光学レンズ１１０及び撮像面１９１を含み、電子受光素子１９２が光学撮像レンズの撮像面１９１に設けられ、光学撮像レンズは別途に絞り（図示せず）等のその他の素子を選択的に含んでよい。その他の素子については、本発明の重点ではないので、ここで詳細的に説明しない。
【００５３】
第１光学レンズ１１０は、正の屈折力を有し、その物体側表面１１１の光軸近傍が凸面であり、その像側表面１１２の光軸近傍が凸面であり、且つその物体側表面１１１及び像側表面１１２の両方は非球面である。第１光学レンズ１１０は、プラスチック材料で製造され、且つプラスチック材料（別途に表示しない）に均一に混合される少なくとも１つの長波長吸収成分（別途に表示しない）を含む。
第１光学レンズ１１０は、光軸上の厚さがＣＴ１であり、且つＣＴ１＝１．４１ｍｍであり、５０％透過率の波長がＷＬＴ５０であり、５５０ｎｍ≦ＷＬＴ５０≦７００ｎｍの条件を満たしてよい。第１光学レンズ１１０は、赤外光領域での最小透過率がＴＩＲｍｉｎであり、ＴＩＲｍｉｎ≦３０％の条件を満たしてよい。
第１光学レンズ１１０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【００５４】
第１実施形態の光学撮像レンズにおいて、第１光学レンズ１１０は、最大厚さがＴＫｍａｘであり、最小厚さがＴＫｍｉｎである。ＴＫｍａｘ＝１．４１ｍｍ、ＴＫｍｉｎ＝０．８１ｍｍ、及びＴＫｍａｘ／ＴＫｍｉｎ＝１．７４の条件を満たしてよい。
【００５５】
第１実施形態の光学撮像レンズにおいて、長波長吸収成分を含む光学レンズ（即ち第１光学レンズ１１０）は、光軸における厚さの合計がｓｕｍＣＴａ（第１実施形態において、ｓｕｍＣＴａは第１光学レンズ１１０の光軸における厚さＣＴ１に等しい）である。全ての光学レンズは、光軸における厚さの合計がｓｕｍＣＴ（第１実施形態において、ｓｕｍＣＴは第１光学レンズ１１０の光軸における厚さＣＴ１に等しい）である。光学最大有効径の最大値がΦｍａｘ（第１実施形態において、Φｍａｘは第１光学レンズ１１０の光学最大有効径に等しい）である。ｓｕｍＣＴａ＝１．４１ｍｍ；ｓｕｍＣＴ＝１．４１ｍｍ；Φｍａｘ＝３．７２ｍｍ；ｓｕｍＣＴａ／ｓｕｍＣＴ＝１．００；及びΦｍａｘ／ｓｕｍＣＴａ＝２．６４を満たす。
【００５６】
プラスチック材料及び長波長吸収成分の細部については、ここでは詳細に説明しない。前文を参照されたい。
【００５７】
第１光学レンズ１１０において、点散らし箇所は長波長吸収成分を示し、空白箇所はプラスチック材料を示し、例示的なものだけであり、点の大きさ及び分布は特別な意図がなく、例えば、長波長吸収成分の粒径、濃度又は種類を示すためのものではなく、ここでまず叙述する。なお、下記の各実施形態は何れも同様であり、再び説明しない。
【００５８】
＜第２実施形態＞
図２を参照されたい。図２は、本発明の第２実施形態による画像取込装置を示す模式図である。図２から分かるように、第２実施形態の画像取込装置は、光学撮像レンズ（別途に表示しない）と、電子受光素子２９２と、を含む。光学撮像レンズは、物体側から像側へ、順次に第１光学レンズ２１０、第２光学レンズ２２０及び撮像面２９１を含み、電子受光素子２９２が光学撮像レンズの撮像面２９１に設けられ、光学撮像レンズは別途に絞り（図示せず）等のその他の素子を選択的に含んでよい。その他の素子については、本発明の重点ではないので、ここで詳細的に説明しない。
【００５９】
第１光学レンズ２１０は、正の屈折力を有し、その物体側表面２１１の光軸近傍が凸面であり、その像側表面２１２の光軸近傍が凸面であり、且つその物体側表面２１１及び像側表面２１２の両方は非球面である。第１光学レンズ２１０は、光軸上の厚さがＣＴ１であり、且つＣＴ１＝０．２３ｍｍである。
【００６０】
第２光学レンズ２２０は、負の屈折力を有し、その物体側表面２２１の光軸近傍が凸面であり、その像側表面２２２の光軸近傍が凸面であり、且つその物体側表面２２１及び像側表面２２２の両方は非球面である。第２光学レンズ２２０は、プラスチック材料で製造され、且つプラスチック材料（別途に表示しない）に均一に混合される少なくとも１つの長波長吸収成分（別途に表示しない）を含む。
第２光学レンズ２２０は、光軸上の厚さがＣＴ２であり、ＣＴ２＝０．４３ｍｍの条件を満たし、５０％透過率の波長がＷＬＴ５０であり、５５０ｎｍ≦ＷＬＴ５０≦７００ｎｍの条件を満たしてよい。第２光学レンズ２２０は、赤外光領域での最小透過率がＴＩＲｍｉｎであり、ＴＩＲｍｉｎ≦３０％の条件を満たしてよい。
第２光学レンズ２２０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【００６１】
第２実施形態の光学撮像レンズにおいて、第２光学レンズ２２０は、最大厚さがＴＫｍａｘであり、最小厚さがＴＫｍｉｎである。ＴＫｍａｘ＝０．４３ｍｍ、ＴＫｍｉｎ＝０．２９ｍｍ、及びＴＫｍａｘ／ＴＫｍｉｎ＝１．４８の条件を満たしてよい。
【００６２】
第２実施形態の光学撮像レンズにおいて、長波長吸収成分を含む光学レンズ（即ち第２光学レンズ２２０）は、光軸における厚さの合計がｓｕｍＣＴａ（第２実施形態において、ｓｕｍＣＴａは第２光学レンズ２２０の光軸における厚さＣＴ２に等しい）である。全ての光学レンズは、光軸における厚さの合計がｓｕｍＣＴ（第２実施形態において、ｓｕｍＣＴは第１光学レンズ２１０の光軸における厚さＣＴ１に第２光学レンズ２２０の光軸における厚さＣＴ２を足すものに等しい）である。長波長吸収成分を含む光学レンズは、光学最大有効径の最大値がΦｍａｘ（第２実施形態において、Φｍａｘは第２光学レンズ２２０の光学最大有効径に等しい）である。ｓｕｍＣＴａ＝０．４３ｍｍ；ｓｕｍＣＴ＝０．６６ｍｍ；Φｍａｘ＝１．２０ｍｍ；ｓｕｍＣＴａ／ｓｕｍＣＴ＝０．６５；及びΦｍａｘ／ｓｕｍＣＴａ＝２．７８の条件を満たす。
【００６３】
プラスチック材料及び長波長吸収成分の細部については、ここでは詳細に説明しない。前文を参照されたい。
【００６４】
＜第３実施形態＞
図３を参照されたい。図３は、本発明の第３実施形態による画像取込装置を示す模式図である。図３から分かるように、第３実施形態の画像取込装置は、光学撮像レンズ（別途に表示しない）と、電子受光素子３９２と、を含む。光学撮像レンズは、物体側から像側へ、順次に第１光学レンズ３１０、第２光学レンズ３２０、第３光学レンズ３３０及び撮像面３９１を含み、電子受光素子３９２が光学撮像レンズの撮像面３９１に設けられ、光学撮像レンズは別途に絞り（図示せず）等のその他の素子を選択的に含んでよい。その他の素子については、本発明の重点ではないので、ここで詳細的に説明しない。
【００６５】
第１光学レンズ３１０は、正の屈折力を有し、その物体側表面３１１の光軸近傍が凸面であり、その像側表面３１２の光軸近傍が凸面であり、且つその物体側表面３１１及び像側表面３１２の両方は非球面である。第１光学レンズ３１０は、プラスチック材料で製造され、且つプラスチック材料（別途に表示しない）に均一に混合される少なくとも１つの長波長吸収成分（別途に表示しない）を含む。
第１光学レンズ３１０は、光軸上の厚さがＣＴ１であり、ＣＴ１＝０．２１ｍｍの条件を満たし、５０％透過率の波長がＷＬＴ５０であり、５５０ｎｍ≦ＷＬＴ５０≦７００ｎｍの条件を満たしてよい。第１光学レンズ３１０は、赤外光領域での最小透過率がＴＩＲｍｉｎであり、ＴＩＲｍｉｎ≦３０％の条件を満たしてよい。
第１光学レンズ３１０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【００６６】
第２光学レンズ３２０は、負の屈折力を有し、その物体側表面３２１の光軸近傍が凸面であり、その像側表面３２２の光軸近傍が凸面であり、且つその物体側表面３２１及び像側表面３２２の両方は非球面である。第２光学レンズ３２０は、プラスチック材料で製造され、且つプラスチック材料（別途に表示しない）に均一に混合される少なくとも１つの長波長吸収成分（別途に表示しない）を含む。
第２光学レンズ３２０は、光軸上の厚さがＣＴ２であり、ＣＴ２＝０．１１ｍｍの条件を満たし、５０％透過率の波長がＷＬＴ５０であり、５５０ｎｍ≦ＷＬＴ５０≦７００ｎｍの条件を満たしてよい。第２光学レンズ３２０は、赤外光領域での最小透過率がＴＩＲｍｉｎであり、ＴＩＲｍｉｎ≦３０％の条件を満たしてよい。
第２光学レンズ３２０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【００６７】
第３光学レンズ３３０は、正の屈折力を有し、その物体側表面３３１の光軸近傍が凸面であり、その像側表面３３２の光軸近傍が凸面であり、且つその物体側表面３３１及び像側表面３３２の両方は非球面である。第３光学レンズ３３０は、プラスチック材料で製造され、且つプラスチック材料（別途に表示しない）に均一に混合される少なくとも１つの長波長吸収成分（別途に表示しない）を含む。
第３光学レンズ３３０は、光軸上の厚さがＣＴ３であり、ＣＴ３＝０．３４ｍｍの条件を満たし、５０％透過率の波長がＷＬＴ５０であり、５５０ｎｍ≦ＷＬＴ５０≦７００ｎｍの条件を満たしてよい。第３光学レンズ３３０は、赤外光領域での最小透過率がＴＩＲｍｉｎであり、ＴＩＲｍｉｎ≦３０％の条件を満たしてよい。
第３光学レンズ３３０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【００６８】
第３実施形態の光学撮像レンズにおいて、長波長吸収成分を含む光学レンズは、最大厚さがＴＫｍａｘであり、最小厚さがＴＫｍｉｎである。第１光学レンズ３１０は、ＴＫｍａｘ＝０．２１ｍｍ、ＴＫｍｉｎ＝０．１１ｍｍ、及びＴＫｍａｘ／ＴＫｍｉｎ＝１．９１の条件を満たし、第２光学レンズ３２０はＴＫｍａｘ＝０．１７ｍｍ、ＴＫｍｉｎ＝０．１１ｍｍ、及びＴＫｍａｘ／ＴＫｍｉｎ＝１．５５の条件を満たし、及び、第３光学レンズ３３０は、ＴＫｍａｘ＝０．３４ｍｍ、ＴＫｍｉｎ＝０．２０ｍｍ、及びＴＫｍａｘ／ＴＫｍｉｎ＝１．７０の条件を満たす。
【００６９】
第３実施形態の光学撮像レンズにおいて、長波長吸収成分を含む光学レンズは、光軸における厚さの合計がｓｕｍＣＴａ（第３実施形態において、ｓｕｍＣＴａは第１光学レンズ３１０の光軸における厚さＣＴ１に第２光学レンズ３２０の光軸における厚さＣＴ２及び第３光学レンズ３３０の光軸における厚さＣＴ３を足すものに等しい）である。全ての光学レンズは、光軸における厚さの合計がｓｕｍＣＴ（第３実施形態において、ｓｕｍＣＴは第１光学レンズ３１０の光軸における厚さＣＴ１に第２光学レンズ３２０の光軸における厚さＣＴ２及び第３光学レンズ３３０の光軸における厚さＣＴ３を足すものに等しい）である。長波長吸収成分を含む光学レンズは、光学最大有効径の最大値がΦｍａｘ（第３実施形態において、Φｍａｘは第３光学レンズ３３０の光学最大有効径に等しい）である。ｓｕｍＣＴａ＝０．６７ｍｍ；ｓｕｍＣＴ＝０．６７ｍｍ；Φｍａｘ＝１．５４ｍｍ；ｓｕｍＣＴａ／ｓｕｍＣＴ＝１．００；及びΦｍａｘ／ｓｕｍＣＴａ＝２．２９の条件を満たす。
【００７０】
プラスチック材料及び長波長吸収成分の細部については、ここでは詳細に説明しない。前文を参照されたい。
【００７１】
＜第４実施形態＞
図４を参照されたい。図４は、本発明の第４実施形態による画像取込装置を示す模式図である。図４から分かるように、第４実施形態の画像取込装置は、光学撮像レンズ（別途に表示しない）と、電子受光素子４９２と、を含む。光学撮像レンズは、物体側から像側へ、順次に第１光学レンズ４１０、第２光学レンズ４２０、第３光学レンズ４３０、第４光学レンズ４４０及び撮像面４９１を含み、電子受光素子４９２が光学撮像レンズの撮像面４９１に設けられ、光学撮像レンズは別途に絞り（図示せず）等のその他の素子を選択的に含んでよい。その他の素子については、本発明の重点ではないので、ここで詳細的に説明しない。
【００７２】
第１光学レンズ４１０は、正の屈折力を有し、その物体側表面４１１の光軸近傍が凸面であり、その像側表面４１２の光軸近傍が凸面であり、且つその物体側表面４１１及び像側表面４１２の両方は非球面である。第１光学レンズ４１０は、光軸上の厚さがＣＴ１であり、且つＣＴ１＝０．５４ｍｍである。
【００７３】
第２光学レンズ４２０は、負の屈折力を有し、その物体側表面４２１の光軸近傍が凸面であり、その像側表面４２２の光軸近傍が凸面であり、且つその物体側表面４２１及び像側表面４２２の両方は非球面である。第２光学レンズ４２０は、プラスチック材料で製造され、且つプラスチック材料（別途に表示しない）に均一に混合される少なくとも１つの長波長吸収成分（別途に表示しない）を含み、且つ物体側端から像側端への２番目の位置に位置する。
第２光学レンズ４２０は、光軸上の厚さがＣＴ２であり、ＣＴ２＝０．３８ｍｍの条件を満たし、５０％透過率の波長がＷＬＴ５０であり、５５０ｎｍ≦ＷＬＴ５０≦７００ｎｍの条件を満たしてよい。第２光学レンズ４２０は、赤外光領域での最小透過率がＴＩＲｍｉｎであり、ＴＩＲｍｉｎ≦３０％の条件を満たしてよい。
第２光学レンズ４２０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【００７４】
第３光学レンズ４３０は、正の屈折力を有し、その物体側表面４３１の光軸近傍が凸面であり、その像側表面４３２の光軸近傍が凸面であり、且つその物体側表面４３１及び像側表面４３２の両方は非球面である。第３光学レンズ４３０は、プラスチック材料で製造され、且つプラスチック材料（別途に表示しない）に均一に混合される少なくとも１つの長波長吸収成分（別途に表示しない）を含む。
第３光学レンズ４３０は、光軸上の厚さがＣＴ３であり、ＣＴ３＝０．４９ｍｍの条件を満たし、５０％透過率の波長がＷＬＴ５０であり、５５０ｎｍ≦ＷＬＴ５０≦７００ｎｍの条件を満たしてよい。第３光学レンズ４３０は、赤外光領域での最小透過率がＴＩＲｍｉｎであり、ＴＩＲｍｉｎ≦３０％の条件を満たしてよい。
第３光学レンズ４３０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【００７５】
第４光学レンズ４４０は、負の屈折力を有し、その物体側表面４４１の光軸近傍が凸面であり、その像側表面４４２の光軸近傍が凸面であり、且つその物体側表面４４１及び像側表面４４２の両方は非球面である。第４光学レンズ４４０は、プラスチック材料で製造され、且つプラスチック材料（別途に表示しない）に均一に混合される少なくとも１つの長波長吸収成分（別途に表示しない）を含む。
第４光学レンズ４４０は、光軸上の厚さがＣＴ４であり、ＣＴ４＝０．３２ｍｍの条件を満たし、５０％透過率の波長がＷＬＴ５０であり、５５０ｎｍ≦ＷＬＴ５０≦７００ｎｍの条件を満たしてよい。第４光学レンズ４４０は、赤外光領域での最小透過率がＴＩＲｍｉｎであり、ＴＩＲｍｉｎ≦３０％の条件を満たしてよい。
第４光学レンズ４４０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【００７６】
第４実施形態の光学撮像レンズにおいて、長波長吸収成分を含む光学レンズは、最大厚さがＴＫｍａｘであり、最小厚さがＴＫｍｉｎである。第２光学レンズ４２０はＴＫｍａｘ＝０．５７ｍｍ、ＴＫｍｉｎ＝０．３８ｍｍ、及びＴＫｍａｘ／ＴＫｍｉｎ＝１．５０の条件を満たし、第３光学レンズ４３０は、ＴＫｍａｘ＝０．４９ｍｍ、ＴＫｍｉｎ＝０．２３ｍｍ、及びＴＫｍａｘ／ＴＫｍｉｎ＝２．１３の条件を満たし、及び、第４光学レンズ４４０はＴＫｍａｘ＝０．６６ｍｍ、ＴＫｍｉｎ＝０．３２ｍｍ、及びＴＫｍａｘ／ＴＫｍｉｎ＝２．０６の条件を満たす。
【００７７】
第４実施形態の光学撮像レンズにおいて、長波長吸収成分を含む光学レンズは、光軸における厚さの合計がｓｕｍＣＴａ（第４実施形態において、ｓｕｍＣＴａは第２光学レンズ４３０の光軸における厚さＣＴ２に第３光学レンズ４３０の光軸における厚さＣＴ３及び第４光学レンズ４４０の光軸における厚さＣＴ４を足すものに等しい）である。全ての光学レンズは、光軸における厚さの合計がｓｕｍＣＴ（第４実施形態において、ｓｕｍＣＴは第１光学レンズ４１０の光軸における厚さＣＴ１に第２光学レンズ４２０の光軸における厚さＣＴ２に第３光学レンズ４３０の光軸における厚さＣＴ３及び第４光学レンズ４４０の光軸における厚さＣＴ４を足すものに等しい）である。長波長吸収成分を含む光学レンズは、光学最大有効径の最大値がΦｍａｘ（第４実施形態において、Φｍａｘは第４光学レンズ４４０の光学最大有効径に等しい）である。ｓｕｍＣＴａ＝１．１９ｍｍ；ｓｕｍＣＴ＝１．７３ｍｍ；Φｍａｘ＝４．５８ｍｍ；ｓｕｍＣＴａ／ｓｕｍＣＴ＝０．６９；及びΦｍａｘ／ｓｕｍＣＴａ＝３．８５の条件を満たす。
【００７８】
プラスチック材料及び長波長吸収成分の細部については、ここでは詳細に説明しない。前文を参照されたい。
【００７９】
＜第５実施形態＞
図５を参照されたい。図５は、本発明の第５実施形態による画像取込装置を示す模式図である。図５から分かるように、第５実施形態の画像取込装置は、光学撮像レンズ（別途に表示しない）と、電子受光素子５９２と、を含む。光学撮像レンズは、物体側から像側へ、順次に第１光学レンズ５１０、第２光学レンズ５２０、第３光学レンズ５３０、第４光学レンズ５４０、第５光学レンズ５５０及び撮像面５９１を含み、電子受光素子５９２が光学撮像レンズの撮像面５９１に設けられ、光学撮像レンズは別途に絞り（図示せず）等のその他の素子を選択的に含んでよい。その他の素子については、本発明の重点ではないので、ここで詳細的に説明しない。
【００８０】
第１光学レンズ５１０は、正の屈折力を有し、その物体側表面５１１の光軸近傍が凸面であり、その像側表面５１２の光軸近傍が凸面であり、且つその物体側表面５１１及び像側表面５１２の両方は非球面である。第１光学レンズ５１０は、光軸上の厚さがＣＴ１であり、且つＣＴ１＝１．３７ｍｍである。
【００８１】
第２光学レンズ５２０は、負の屈折力を有し、その物体側表面５２１の光軸近傍が凸面であり、その像側表面５２２の光軸近傍が凸面であり、且つその物体側表面５２１及び像側表面５２２の両方は非球面である。第２光学レンズ５２０は、プラスチック材料で製造され、且つプラスチック材料（別途に表示しない）に均一に混合される少なくとも１つの長波長吸収成分（別途に表示しない）を含み、且つ物体側端から像側端への２番目の位置に位置する。
第２光学レンズ５２０は、光軸上の厚さがＣＴ２であり、ＣＴ２＝０．５７ｍｍの条件を満たし、５０％透過率の波長がＷＬＴ５０であり、５５０ｎｍ≦ＷＬＴ５０≦７００ｎｍの条件を満たしてよい。第２光学レンズ５２０は、赤外光領域での最小透過率がＴＩＲｍｉｎであり、ＴＩＲｍｉｎ≦３０％の条件を満たしてよい。
第２光学レンズ５２０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【００８２】
第３光学レンズ５３０は、負の屈折力を有し、その物体側表面５３１の光軸近傍が凸面であり、その像側表面５３２の光軸近傍が凸面であり、且つその物体側表面５３１及び像側表面５３２の両方は非球面である。第３光学レンズ５３０は、プラスチック材料で製造され、且つプラスチック材料（別途に表示しない）に均一に混合される少なくとも１つの長波長吸収成分（別途に表示しない）を含み、且つ第３光学レンズ５３０は物体側端から像側端への３番目の位置に位置する。
第３光学レンズ５３０は、光軸上の厚さがＣＴ３であり、ＣＴ３＝０．８０ｍｍの条件を満たし、５０％透過率の波長がＷＬＴ５０であり、５５０ｎｍ≦ＷＬＴ５０≦７００ｎｍの条件を満たしてよい。第３光学レンズ５３０は、赤外光領域での最小透過率がＴＩＲｍｉｎであり、ＴＩＲｍｉｎ≦３０％の条件を満たしてよい。
第３光学レンズ５３０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【００８３】
第４光学レンズ５４０は、正の屈折力を有し、その物体側表面５４１の光軸近傍が凸面であり、その像側表面５４２の光軸近傍が凸面であり、且つその物体側表面５４１及び像側表面５４２の両方は非球面である。第４光学レンズ５４０は、光軸上の厚さがＣＴ４であり、且つＣＴ４＝１．９６ｍｍである。
【００８４】
第５光学レンズ５５０は、負の屈折力を有し、その物体側表面５５１の光軸近傍が凸面であり、その像側表面５５２の光軸近傍が凸面であり、且つその物体側表面５５１及び像側表面５５２の両方は非球面である。第５光学レンズ５５０は、光軸上の厚さがＣＴ５であり、且つＣＴ５＝１．０８ｍｍである。
【００８５】
第５実施形態の光学撮像レンズにおいて、長波長吸収成分を含む光学レンズは、最大厚さがＴＫｍａｘであり、最小厚さがＴＫｍｉｎである。第２光学レンズ５２０は、ＴＫｍａｘ＝０．８１ｍｍ、ＴＫｍｉｎ＝０．５７ｍｍ、及びＴＫｍａｘ／ＴＫｍｉｎ＝１．４２の条件を満たし、及び、第３光学レンズ５３０はＴＫｍａｘ＝１．０７ｍｍ、ＴＫｍｉｎ＝０．８０ｍｍ、及びＴＫｍａｘ／ＴＫｍｉｎ＝１．３４の条件を満たす。
【００８６】
第５実施形態の光学撮像レンズにおいて、長波長吸収成分を含む光学レンズは、光軸における厚さの合計がｓｕｍＣＴａ（第５実施形態において、ｓｕｍＣＴａは第２光学レンズ５２０の光軸における厚さＣＴ２に第３光学レンズ５３０の光軸における厚さＣＴ３を足すものに等しい）である。全ての光学レンズは、光軸における厚さの合計がｓｕｍＣＴ（第５実施形態において、ｓｕｍＣＴは第１光学レンズ５１０の光軸における厚さＣＴ１に第２光学レンズ５２０の光軸における厚さＣＴ２、第３光学レンズ５３０の光軸における厚さＣＴ３、第４光学レンズ５４０の光軸における厚さＣＴ４及び第５光学レンズ５５０の光軸における厚さＣＴ５を足すものに等しい）である。長波長吸収成分を含む光学レンズは、光学最大有効径の最大値がΦｍａｘ（第５実施形態において、Φｍａｘは第３光学レンズ５３０の光学最大有効径に等しい）である。ｓｕｍＣＴａ＝１．３７ｍｍ；ｓｕｍＣＴ＝５．７７ｍｍ；Φｍａｘ＝５．３０ｍｍ；ｓｕｍＣＴａ／ｓｕｍＣＴ＝０．２４；及びΦｍａｘ／ｓｕｍＣＴａ＝３．８８の条件を満たす。
【００８７】
プラスチック材料及び長波長吸収成分の細部については、ここでは詳細に説明しない。前文を参照されたい。
【００８８】
＜第６実施形態＞
図６を参照されたい。図６は、本発明の第６実施形態による画像取込装置を示す模式図である。図６から分かるように、第６実施形態の画像取込装置は、光学撮像レンズ（別途に表示しない）と、電子受光素子６９２と、を含む。光学撮像レンズは、物体側から像側へ、順次に第１光学レンズ６１０、第２光学レンズ６２０、第３光学レンズ６３０、第４光学レンズ６４０、第５光学レンズ６５０、第６光学レンズ６６０及び撮像面６９１を含み、電子受光素子６９２が光学撮像レンズの撮像面６９１に設けられ、光学撮像レンズは別途に絞り（図示せず）等のその他の素子を選択的に含んでよい。その他の素子については、本発明の重点ではないので、ここで詳細的に説明しない。
【００８９】
第１光学レンズ６１０は、正の屈折力を有し、その物体側表面６１１の光軸近傍が凸面であり、その像側表面６１２の光軸近傍が凸面であり、且つその物体側表面６１１及び像側表面６１２の両方は非球面である。第１光学レンズ６１０は、プラスチック材料で製造され、且つプラスチック材料（別途に表示しない）に均一に混合される少なくとも１つの長波長吸収成分（別途に表示しない）を含む。
第１光学レンズ６１０は、光軸上の厚さがＣＴ１であり、ＣＴ１＝０．５７ｍｍの条件を満たし、５０％透過率の波長がＷＬＴ５０であり、５５０ｎｍ≦ＷＬＴ５０≦７００ｎｍの条件を満たしてよい。第１光学レンズ６１０は、赤外光領域での最小透過率がＴＩＲｍｉｎであり、ＴＩＲｍｉｎ≦３０％の条件を満たしてよい。
第１光学レンズ６１０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【００９０】
第２光学レンズ６２０は、負の屈折力を有し、その物体側表面６２１の光軸近傍が凸面であり、その像側表面６２２の光軸近傍が凸面であり、且つその物体側表面６２１及び像側表面６２２の両方は非球面である。第２光学レンズ６２０は、プラスチック材料で製造され、且つプラスチック材料（別途に表示しない）に均一に混合される少なくとも１つの長波長吸収成分（別途に表示しない）を含み、且つ物体側端から像側端への２番目の位置に位置する。
第２光学レンズ６２０は、光軸上の厚さがＣＴ２であり、ＣＴ２＝０．２２ｍｍの条件を満たし、５０％透過率の波長がＷＬＴ５０であり、５５０ｎｍ≦ＷＬＴ５０≦７００ｎｍの条件を満たしてよい。第２光学レンズ６２０は、赤外光領域での最小透過率がＴＩＲｍｉｎであり、ＴＩＲｍｉｎ≦３０％の条件を満たしてよい。
第２光学レンズ６２０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【００９１】
第３光学レンズ６３０は、正の屈折力を有し、その物体側表面６３１の光軸近傍が凸面であり、その像側表面６３２の光軸近傍が凸面であり、且つその物体側表面６３１及び像側表面６３２の両方は非球面である。第３光学レンズ６３０は、プラスチック材料で製造され、且つプラスチック材料（別途に表示しない）に均一に混合される少なくとも１つの長波長吸収成分（別途に表示しない）を含み、且つ第３光学レンズ６３０は物体側端から像側端への３番目の位置に位置する。
第３光学レンズ６３０は、光軸上の厚さがＣＴ３であり、ＣＴ３＝０．４７ｍｍの条件を満たし、５０％透過率の波長がＷＬＴ５０であり、５５０ｎｍ≦ＷＬＴ５０≦７００ｎｍの条件を満たしてよい。第３光学レンズ６３０は、赤外光領域での最小透過率がＴＩＲｍｉｎであり、ＴＩＲｍｉｎ≦３０％の条件を満たしてよい。
第３光学レンズ６３０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【００９２】
第４光学レンズ６４０は、負の屈折力を有し、その物体側表面６４１の光軸近傍が凸面であり、その像側表面６４２の光軸近傍が凸面であり、且つその物体側表面６４１及び像側表面６４２の両方は非球面である。第４光学レンズ６４０は、光軸上の厚さがＣＴ４であり、且つＣＴ４＝０．３０ｍｍである。
【００９３】
第５光学レンズ６５０は、正の屈折力を有し、その物体側表面６５１の光軸近傍が凸面であり、その像側表面６５２の光軸近傍が凸面であり、且つその物体側表面６５１及び像側表面６５２の両方は非球面である。第５光学レンズ６５０は、光軸上の厚さがＣＴ５であり、且つＣＴ５＝０．３４ｍｍである。
【００９４】
第６光学レンズ６６０は、負の屈折力を有し、その物体側表面６６１の光軸近傍が凸面であり、その像側表面６６２の光軸近傍が凸面であり、且つその物体側表面６６１及び像側表面６６２の両方は非球面である。第６光学レンズ６６０は、プラスチック材料で製造され、且つプラスチック材料（別途に表示しない）に均一に混合される少なくとも１つの長波長吸収成分（別途に表示しない）を含む。
第６光学レンズ６６０は、光軸上の厚さがＣＴ６であり、ＣＴ６＝０．３５ｍｍの条件を満たし、５０％透過率の波長がＷＬＴ５０であり、５５０ｎｍ≦ＷＬＴ５０≦７００ｎｍの条件を満たしてよい。第６光学レンズ６６０は、赤外光領域での最小透過率がＴＩＲｍｉｎであり、ＴＩＲｍｉｎ≦３０％の条件を満たしてよい。
第６光学レンズ６６０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【００９５】
第６実施形態の光学撮像レンズにおいて、長波長吸収成分を含む光学レンズは、最大厚さがＴＫｍａｘであり、最小厚さがＴＫｍｉｎである。第１光学レンズ６１０は、ＴＫｍａｘ＝０．５７ｍｍ、ＴＫｍｉｎ＝０．２８ｍｍ、及びＴＫｍａｘ／ＴＫｍｉｎ＝２．０４の条件を満たし、第２光学レンズ６２０は、ＴＫｍａｘ＝０．３８ｍｍ、ＴＫｍｉｎ＝０．２２ｍｍ、及びＴＫｍａｘ／ＴＫｍｉｎ＝１．７３の条件を満たし、第３光学レンズ６３０は、ＴＫｍａｘ＝０．４７ｍｍ、ＴＫｍｉｎ＝０．２５ｍｍ、及びＴＫｍａｘ／ＴＫｍｉｎ＝１．８８の条件を満たし、及び、第６光学レンズ６６０は、ＴＫｍａｘ＝０．８１ｍｍ、ＴＫｍｉｎ＝０．３５ｍｍ、及びＴＫｍａｘ／ＴＫｍｉｎ＝２．３１の条件を満たす。
【００９６】
第６実施形態の光学撮像レンズにおいて、長波長吸収成分を含む光学レンズは、光軸における厚さの合計がｓｕｍＣＴａ（第６実施形態において、ｓｕｍＣＴａは第１光学レンズ６１０の光軸における厚さＣＴ１に第２光学レンズ６２０の光軸における厚さＣＴ２、第３光学レンズ６３０の光軸における厚さＣＴ３及び第６光学レンズ６６０の光軸における厚さＣＴ６を足すものに等しい）である。全ての光学レンズは、光軸における厚さの合計がｓｕｍＣＴ（第６実施形態において、ｓｕｍＣＴは第１光学レンズ６１０の光軸における厚さＣＴ１に、第２光学レンズ６２０の光軸における厚さＣＴ２、第３光学レンズ６３０の光軸における厚さＣＴ３、第４光学レンズ４４０の光軸における厚さＣＴ４、第５光学レンズ６５０の光軸における厚さＣＴ５及び第６光学レンズ６６０の光軸における厚さＣＴ６を足すものに等しい）である。長波長吸収成分を含む光学レンズは、光学最大有効径の最大値がΦｍａｘ（第６実施形態において、Φｍａｘは第６光学レンズ６６０の光学最大有効径に等しい）である。ｓｕｍＣＴａ＝１．６１ｍｍ；ｓｕｍＣＴ＝２．２５ｍｍ；Φｍａｘ＝５．１２ｍｍ；ｓｕｍＣＴａ／ｓｕｍＣＴ＝０．７２；及びΦｍａｘ／ｓｕｍＣＴａ＝３．１８の条件を満たす。
【００９７】
プラスチック材料及び長波長吸収成分の細部については、ここでは詳細に説明しない。前文を参照されたい。
【００９８】
＜第７実施形態＞
図７を参照されたい。図７は、本発明の第７実施形態による画像取込装置を示す模式図である。図７から分かるように、第７実施形態の画像取込装置は、光学撮像レンズ（別途に表示しない）と、電子受光素子７９２と、を含む。光学撮像レンズは、物体側から像側へ、順次に第１光学レンズ７１０、第２光学レンズ７２０、第３光学レンズ７３０、第４光学レンズ７４０、第５光学レンズ７５０、第６光学レンズ７６０、第７光学レンズ７７０及び撮像面７９１を含み、電子受光素子７９２が光学撮像レンズの撮像面７９１に設けられ、光学撮像レンズは別途に絞り（図示せず）等のその他の素子を選択的に含んでよい。その他の素子については、本発明の重点ではないので、ここで詳細的に説明しない。
【００９９】
第１光学レンズ７１０は、正の屈折力を有し、その物体側表面７１１の光軸近傍が凸面であり、その像側表面７１２の光軸近傍が凸面であり、且つその物体側表面７１１及び像側表面７１２の両方は非球面である。第１光学レンズ７１０は、プラスチック材料で製造され、且つプラスチック材料（別途に表示しない）に均一に混合される少なくとも１つの長波長吸収成分（別途に表示しない）を含む。
第１光学レンズ７１０は、光軸上の厚さがＣＴ１であり、ＣＴ１＝０．７７ｍｍの条件を満たし、５０％透過率の波長がＷＬＴ５０であり、５５０ｎｍ≦ＷＬＴ５０≦７００ｎｍの条件を満たしてよい。第１光学レンズ７１０は、赤外光領域での最小透過率がＴＩＲｍｉｎであり、ＴＩＲｍｉｎ≦３０％の条件を満たしてよい。
第１光学レンズ７１０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【０１００】
第２光学レンズ７２０は、負の屈折力を有し、その物体側表面７２１の光軸近傍が凸面であり、その像側表面７２２の光軸近傍が凸面であり、且つその物体側表面７２１及び像側表面７２２の両方は非球面である。第２光学レンズ７２０は、プラスチック材料で製造され、且つプラスチック材料（別途に表示しない）に均一に混合される少なくとも１つの長波長吸収成分（別途に表示しない）を含み、且つ物体側端から像側端への２番目の位置に位置する。
第２光学レンズ７２０は、光軸上の厚さがＣＴ２であり、ＣＴ２＝０．３７ｍｍの条件を満たし、５０％透過率の波長がＷＬＴ５０であり、５５０ｎｍ≦ＷＬＴ５０≦７００ｎｍの条件を満たしてよい。第２光学レンズ７２０は、赤外光領域での最小透過率がＴＩＲｍｉｎであり、ＴＩＲｍｉｎ≦３０％の条件を満たしてよい。
第２光学レンズ７２０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【０１０１】
第３光学レンズ７３０は、負の屈折力を有し、その物体側表面７３１の光軸近傍が凸面であり、その像側表面７３２の光軸近傍が凸面であり、且つその物体側表面７３１及び像側表面７３２の両方は非球面である。第３光学レンズ７３０は、プラスチック材料で製造され、且つプラスチック材料（別途に表示しない）に均一に混合される少なくとも１つの長波長吸収成分（別途に表示しない）を含み、且つ第３光学レンズ７３０は物体側端から像側端への３番目の位置に位置する。
第３光学レンズ７３０は、光軸上の厚さがＣＴ３であり、ＣＴ３＝０．２５ｍｍの条件を満たし、５０％透過率の波長がＷＬＴ５０であり、５５０ｎｍ≦ＷＬＴ５０≦７００ｎｍの条件を満たしてよい。第３光学レンズ７３０は、赤外光領域での最小透過率がＴＩＲｍｉｎであり、ＴＩＲｍｉｎ≦３０％の条件を満たしてよい。
第３光学レンズ７３０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【０１０２】
第４光学レンズ７４０は、正の屈折力を有し、その物体側表面７４１の光軸近傍が凸面であり、その像側表面７４２の光軸近傍が凸面であり、且つその物体側表面７４１及び像側表面７４２の両方は非球面である。第４光学レンズ７４０は、光軸上の厚さがＣＴ４であり、且つＣＴ４＝０．２５ｍｍである。
【０１０３】
第５光学レンズ７５０は、負の屈折力を有し、その物体側表面７５１の光軸近傍が凸面であり、その像側表面７５２の光軸近傍が凸面であり、且つその物体側表面７５１及び像側表面７５２の両方は非球面である。第５光学レンズ７５０は、プラスチック材料で製造され、且つプラスチック材料（別途に表示しない）に均一に混合される少なくとも１つの長波長吸収成分（別途に表示しない）を含む。
第５光学レンズ７５０は、光軸上の厚さがＣＴ５であり、ＣＴ５＝０．４１ｍｍの条件を満たし、５０％透過率の波長がＷＬＴ５０であり、７５０ｎｍ≦ＷＬＴ５０≦７００ｎｍの条件を満たしてよい。第５光学レンズ７５０は、赤外光領域での最小透過率がＴＩＲｍｉｎであり、ＴＩＲｍｉｎ≦３０％の条件を満たしてよい。
第５光学レンズ７５０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【０１０４】
第６光学レンズ７６０は、正の屈折力を有し、その物体側表面７６１の光軸近傍が凸面であり、その像側表面７６２の光軸近傍が凸面であり、且つその物体側表面７６１及び像側表面７６２の両方は非球面である。第６光学レンズ７６０は、プラスチック材料で製造され、且つプラスチック材料（別途に表示しない）に均一に混合される少なくとも１つの長波長吸収成分（別途に表示しない）を含む。
第６光学レンズ７６０は、光軸上の厚さがＣＴ６であり、ＣＴ６＝１．２９ｍｍの条件を満たし、５０％透過率の波長がＷＬＴ５０であり、５５０ｎｍ≦ＷＬＴ５０≦７００ｎｍの条件を満たしてよい。第６光学レンズ７６０は、赤外光領域での最小透過率がＴＩＲｍｉｎであり、ＴＩＲｍｉｎ≦３０％の条件を満たしてよい。
第６光学レンズ７６０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【０１０５】
第７光学レンズ７７０は、負の屈折力を有し、その物体側表面７７１の光軸近傍が凸面であり、その像側表面７７２の光軸近傍が凸面であり、且つその物体側表面７７１及び像側表面７７２の両方は非球面である。第７光学レンズ７７０は、プラスチック材料で製造され、且つプラスチック材料（別途に表示しない）に均一に混合される少なくとも１つの長波長吸収成分（別途に表示しない）を含む。
第７光学レンズ７７０は、光軸上の厚さがＣＴ７であり、ＣＴ７＝０．８２ｍｍの条件を満たし、５０％透過率の波長がＷＬＴ５０であり、５５０ｎｍ≦ＷＬＴ５０≦７００ｎｍの条件を満たしてよい。第７光学レンズ７７０は、赤外光領域での最小透過率がＴＩＲｍｉｎであり、ＴＩＲｍｉｎ≦３０％の条件を満たしてよい。
第７光学レンズ７７０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【０１０６】
第７実施形態の光学撮像レンズにおいて、長波長吸収成分を含む光学レンズは、最大厚さがＴＫｍａｘであり、最小厚さがＴＫｍｉｎである。第１光学レンズ７１０は、ＴＫｍａｘ＝０．７７ｍｍ、ＴＫｍｉｎ＝０．３７ｍｍ、及びＴＫｍａｘ／ＴＫｍｉｎ＝２．０８の条件を満たし、第２光学レンズ７２０は、ＴＫｍａｘ＝０．４９ｍｍ、ＴＫｍｉｎ＝０．３７ｍｍ、及びＴＫｍａｘ／ＴＫｍｉｎ＝１．３２の条件を満たし、第３光学レンズ７３０は、ＴＫｍａｘ＝０．４６ｍｍ、ＴＫｍｉｎ＝０．２５ｍｍ、及びＴＫｍａｘ／ＴＫｍｉｎ＝１．８４の条件を満たし、第５光学レンズ７５０は、ＴＫｍａｘ＝０．７０ｍｍ、ＴＫｍｉｎ＝０．４１ｍｍ、及びＴＫｍａｘ／ＴＫｍｉｎ＝１．７１の条件を満たし、第６光学レンズ７６０は、ＴＫｍａｘ＝１．２９ｍｍ、ＴＫｍｉｎ＝０．５１ｍｍ、及びＴＫｍａｘ／ＴＫｍｉｎ＝２．５３の条件を満たし、及び第７光学レンズ７７０は、ＴＫｍａｘ＝２．５９ｍｍ、ＴＫｍｉｎ＝０．８２ｍｍ、及びＴＫｍａｘ／ＴＫｍｉｎ＝３．１６の条件を満たす。
【０１０７】
第７実施形態の光学撮像レンズにおいて、長波長吸収成分を含む光学レンズは、光軸における厚さの合計がｓｕｍＣＴａ（第７実施形態において、ｓｕｍＣＴａは第１光学レンズ７１０の光軸における厚さＣＴ１に、第２光学レンズ７２０の光軸における厚さＣＴ２、第３光学レンズ７３０の光軸における厚さＣＴ３、第５光学レンズ７５０の光軸における厚さＣＴ５、第６光学レンズ７６０の光軸における厚さＣＴ６及び第７光学レンズ７７０の光軸における厚さＣＴ７を足すものに等しい）である。全ての光学レンズは、光軸における厚さの合計がｓｕｍＣＴ（第７実施形態において、ｓｕｍＣＴは第１光学レンズ７１０の光軸における厚さＣＴ１に第２光学レンズ７２０の光軸における厚さＣＴ２、第３光学レンズ７３０の光軸における厚さＣＴ３、第４光学レンズ７４０の光軸における厚さＣＴ４、第５光学レンズ７５０の光軸における厚さＣＴ５、第６光学レンズ７６０の光軸における厚さＣＴ６及び第７光学レンズ７６０の光軸における厚さＣＴ７を足すものに等しい）である。長波長吸収成分を含む光学レンズは、光学最大有効径の最大値がΦｍａｘ（第７実施形態において、Φｍａｘは第７光学レンズ７７０の光学最大有効径に等しい）である。ｓｕｍＣＴａ＝３．０９ｍｍ；ｓｕｍＣＴ＝４．１５ｍｍ；Φｍａｘ＝８．９４ｍｍ；ｓｕｍＣＴａ／ｓｕｍＣＴ＝０．７４；及びΦｍａｘ／ｓｕｍＣＴａ＝２．９０の条件を満たす。
【０１０８】
プラスチック材料及び長波長吸収成分の細部については、ここでは詳細に説明しない。前文を参照されたい。
【０１０９】
＜第８実施形態＞
図８を参照されたい。図８は、本発明の第８実施形態による画像取込装置を示す模式図である。図８から分かるように、第８実施形態の画像取込装置は、光学撮像レンズ（別途に表示しない）と、電子受光素子８９２と、を含む。光学撮像レンズは、物体側から像側へ、順次に第１光学レンズ８１０、第２光学レンズ８２０、第３光学レンズ８３０、絞り８００、第４光学レンズ８４０、第５光学レンズ８５０、第６光学レンズ８６０、第７光学レンズ８７０、第８光学レンズ８８０及び撮像面８９１を含み、電子受光素子８９２が光学撮像レンズの撮像面８９１に設けられる。
【０１１０】
第１光学レンズ８１０は、負の屈折力を有し、その物体側表面８１１の光軸近傍が凸面であり、その像側表面８１２の光軸近傍が凸面であり、且つその物体側表面８１１及び像側表面８１２は何れも球面である。第１光学レンズ８１０は、プラスチック材料で製造され、且つプラスチック材料（別途に表示しない）に均一に混合される少なくとも１つの長波長吸収成分（別途に表示しない）を含む。
第１光学レンズ８１０は、光軸上の厚さがＣＴ１であり、ＣＴ１＝０．７２ｍｍの条件を満たし、５０％透過率の波長がＷＬＴ５０であり、５５０ｎｍ≦ＷＬＴ５０≦７００ｎｍの条件を満たしてよい。第１光学レンズ８１０は、赤外光領域での最小透過率がＴＩＲｍｉｎであり、ＴＩＲｍｉｎ≦３０％の条件を満たしてよい。
第１光学レンズ８１０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【０１１１】
第２光学レンズ８２０は、負の屈折力を有し、その物体側表面８２１の光軸近傍が凸面であり、その像側表面８２２の光軸近傍が凸面であり、且つその物体側表面８２１及び像側表面８２２は何れも球面である。第２光学レンズ８２０は、プラスチック材料で製造され、且つプラスチック材料（別途に表示しない）に均一に混合される少なくとも１つの長波長吸収成分（別途に表示しない）を含み、且つ物体側端から像側端への２番目の位置に位置する。
第２光学レンズ８２０は、光軸上の厚さがＣＴ２であり、ＣＴ２＝０．５４ｍｍの条件を満たし、５０％透過率の波長がＷＬＴ５０であり、５５０ｎｍ≦ＷＬＴ５０≦７００ｎｍの条件を満たしてよい。第２光学レンズ８２０は、赤外光領域での最小透過率がＴＩＲｍｉｎであり、ＴＩＲｍｉｎ≦３０％の条件を満たしてよい。
第２光学レンズ８２０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【０１１２】
第３光学レンズ８３０は、正の屈折力を有し、その物体側表面８３１の光軸近傍が凸面であり、その像側表面８３２の光軸近傍が凸面であり、且つその物体側表面８３１及び像側表面８３２の両方は非球面である。第３光学レンズ８３０は、プラスチック材料で製造され、且つプラスチック材料（別途に表示しない）に均一に混合される少なくとも１つの長波長吸収成分（別途に表示しない）を含み、且つ第３光学レンズ８３０は物体側端から像側端への３番目の位置に位置する。
第３光学レンズ８３０は、光軸上の厚さがＣＴ３であり、ＣＴ３＝２．５０ｍｍの条件を満たし、５０％透過率の波長がＷＬＴ５０であり、５５０ｎｍ≦ＷＬＴ５０≦７００ｎｍの条件を満たしてよい。第３光学レンズ８３０は、赤外光領域での最小透過率がＴＩＲｍｉｎであり、ＴＩＲｍｉｎ≦３０％の条件を満たしてよい。
第３光学レンズ８３０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【０１１３】
第４光学レンズ８４０は、正の屈折力を有し、その物体側表面８４１の光軸近傍が凸面であり、その像側表面８４２の光軸近傍が凸面であり、且つその物体側表面８４１及び像側表面８４２は何れも球面である。第４光学レンズ８４０は、プラスチック材料で製造され、且つプラスチック材料（別途に表示しない）に均一に混合される少なくとも１つの長波長吸収成分（別途に表示しない）を含む。
第４光学レンズ８４０は、光軸上の厚さがＣＴ４であり、ＣＴ４＝２．５０ｍｍの条件を満たし、５０％透過率の波長がＷＬＴ５０であり、５５０ｎｍ≦ＷＬＴ５０≦７００ｎｍの条件を満たしてよい。第４光学レンズ８４０は、赤外光領域での最小透過率がＴＩＲｍｉｎであり、ＴＩＲｍｉｎ≦３０％の条件を満たしてよい。
第４光学レンズ８４０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【０１１４】
第５光学レンズ８５０は、負の屈折力を有し、その物体側表面８５１の光軸近傍が凸面であり、その像側表面８５２の光軸近傍が凸面であり、且つその物体側表面８５１及び像側表面８５２の両方は非球面である。第５光学レンズ８５０は、光軸上の厚さがＣＴ５であり、且つＣＴ５＝０．５４ｍｍである。
【０１１５】
第６光学レンズ８６０は、正の屈折力を有し、その物体側表面８６１の光軸近傍が凸面であり、その像側表面８６２の光軸近傍が凸面であり、且つその物体側表面８６１及び像側表面８６２は何れも球面である。第６光学レンズ８６０は、プラスチック材料で製造され、且つプラスチック材料（別途に表示しない）に均一に混合される少なくとも１つの長波長吸収成分（別途に表示しない）を含む。
第６光学レンズ８６０は、光軸上の厚さがＣＴ６であり、ＣＴ６＝２．６４ｍｍの条件を満たし、５０％透過率の波長がＷＬＴ５０であり、５５０ｎｍ≦ＷＬＴ５０≦７００ｎｍの条件を満たしてよい。第６光学レンズ８６０は、赤外光領域での最小透過率がＴＩＲｍｉｎであり、ＴＩＲｍｉｎ≦３０％の条件を満たしてよい。
第６光学レンズ８６０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【０１１６】
第７光学レンズ８７０は、正の屈折力を有し、その物体側表面８７１の光軸近傍が凸面であり、その像側表面８７２の光軸近傍が凸面であり、且つその物体側表面８７１及び像側表面８７２は何れも球面である。第７光学レンズ８７０は、光軸上の厚さがＣＴ７であり、且つＣＴ７＝１．１４ｍｍである。
【０１１７】
第８光学レンズ８８０は、負の屈折力を有し、その物体側表面８８１の光軸近傍が凸面であり、その像側表面８８２の光軸近傍が凸面であり、且つその物体側表面８８１及び像側表面８８２は何れも球面である。第８光学レンズ８８０は、プラスチック材料で製造され、且つプラスチック材料（別途に表示しない）に均一に混合される少なくとも１つの長波長吸収成分（別途に表示しない）を含む。
第８光学レンズ８８０は、光軸上の厚さがＣＴ８であり、ＣＴ８＝０．７２ｍｍの条件を満たし、５０％透過率の波長がＷＬＴ５０であり、５５０ｎｍ≦ＷＬＴ５０≦７００ｎｍの条件を満たしてよい。第８光学レンズ８８０は、赤外光領域での最小透過率がＴＩＲｍｉｎであり、ＴＩＲｍｉｎ≦３０％の条件を満たしてよい。
第８光学レンズ８８０は、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、赤色可視光領域における平均透過率がＴ５８７０であり、緑色可視光領域における平均透過率がＴ５０５８であり、青色可視光領域における平均透過率がＴ４０５０である。３０％≦Ｔ７０７５；Ｔ６５７０≦５０％；５０％≦Ｔ４０６５；５０％≦Ｔ５８７０；７５％≦Ｔ５０５８；及び７５％≦Ｔ４０５０の条件を満たしてよい。
【０１１８】
第８実施形態の光学撮像レンズにおいて、長波長吸収成分を含む光学レンズは、最大厚さがＴＫｍａｘであり、最小厚さがＴＫｍｉｎである。第１光学レンズ８１０は、ＴＫｍａｘ＝１．５７ｍｍ、ＴＫｍｉｎ＝０．７２ｍｍ、及びＴＫｍａｘ／ＴＫｍｉｎ＝２．１８の条件を満たし、第２光学レンズ８２０は、ＴＫｍａｘ＝０．８１ｍｍ、ＴＫｍｉｎ＝０．５４ｍｍ、及びＴＫｍａｘ／ＴＫｍｉｎ＝１．５０の条件を満たし、第３光学レンズ８３０は、ＴＫｍａｘ＝２．５０ｍｍ、ＴＫｍｉｎ＝２．３９ｍｍ、及びＴＫｍａｘ／ＴＫｍｉｎ＝１．０５の条件を満たし、第４光学レンズ８４０は、ＴＫｍａｘ＝２．５０ｍｍ、ＴＫｍｉｎ＝１．４９ｍｍ、及びＴＫｍａｘ／ＴＫｍｉｎ＝１．６８の条件を満たし、第６光学レンズ８６０は、ＴＫｍａｘ＝２．６４ｍｍ、ＴＫｍｉｎ＝１．６７ｍｍ、及びＴＫｍａｘ／ＴＫｍｉｎ＝１．５８の条件を満たし、及び、第８光学レンズ８８０は、ＴＫｍａｘ＝０．７２ｍｍ、ＴＫｍｉｎ＝０．６３ｍｍ、及びＴＫｍａｘ／ＴＫｍｉｎ＝１．１４の条件を満たす。
【０１１９】
第８実施形態の光学撮像レンズにおいて、長波長吸収成分を含む光学レンズは、光軸における厚さの合計がｓｕｍＣＴａ（第８実施形態において、ｓｕｍＣＴａは第１光学レンズ８１０の光軸における厚さＣＴ１に第２光学レンズ８２０の光軸における厚さＣＴ２、第３光学レンズ８３０の光軸における厚さＣＴ３、第４光学レンズ８４０の光軸における厚さＣＴ４、第６光学レンズ８６０の光軸における厚さＣＴ６及び第８光学レンズ８８０の光軸における厚さＣＴ８を足すものに等しい）である。全ての光学レンズは、光軸における厚さの合計がｓｕｍＣＴ（第６実施形態において、ｓｕｍＣＴは第１光学レンズ８１０の光軸における厚さＣＴ１に第２光学レンズ８２０の光軸における厚さＣＴ２、第３光学レンズ８３０の光軸における厚さＣＴ３、第４光学レンズ８４０の光軸における厚さＣＴ４、第５光学レンズ８５０の光軸における厚さＣＴ５、第６光学レンズ８６０の光軸における厚さＣＴ６、第７光学レンズ８７０の光軸における厚さＣＴ７及び第８光学レンズ８８０の光軸における厚さＣＴ８を足すものに等しい）である。長波長吸収成分を含む光学レンズは、光学最大有効径の最大値がΦｍａｘ（第８実施形態において、Φｍａｘは第１光学レンズ８１０の光学最大有効径に等しい）である。ｓｕｍＣＴａ＝９．６１ｍｍ；ｓｕｍＣＴ＝１１．２９ｍｍ；Φｍａｘ＝５．５２ｍｍ；ｓｕｍＣＴａ／ｓｕｍＣＴ＝０．８５；及びΦｍａｘ／ｓｕｍＣＴａ＝０．５７の条件を満たす。
【０１２０】
プラスチック材料及び長波長吸収成分の細部については、ここでは詳細に説明しない。前文を参照されたい。
【０１２１】
第１実施形態〜第８実施形態から分かるように、光学撮像レンズは、少なくとも１つの片長波長吸収成分を含む光学レンズを含んでよく、これにより、長波長光線を効果的に吸収し、画像色の歪みを避けることができる。なお、光学撮像レンズは、複数枚の光学レンズを含む時に、複数枚の長波長吸収成分を含む光学レンズを含んでもよく、且つ異なる光学レンズに含まれる少なくとも１つの長波長吸収成分は同様であってよく又は異なってもよく、且つ必要な要求に応じて、長波長吸収成分を含む光学レンズの設置位置を調整することができる。
＜第９実施形態＞
【０１２２】
図９は、本発明の第９実施形態による電子装置１０を示す模式図である。第９実施形態の電子装置１０は、スマートフォンであり、本発明による光学撮像レンズ（図示せず）と、電光学撮像レンズの撮像面に設けられる電子受光素子（図示せず）と、を含む画像取込装置１１を備える。
＜第１０実施形態＞
【０１２３】
図１０は、本発明の第１０実施形態による電子装置を示す模式図である。第１０実施形態の電子装置２０は、車両用撮影システムであり、本発明による光学撮像レンズ（図示せず）と、光学撮像レンズの撮像面に設けられる電子受光素子（図示せず）と、を含む画像取込装置２１を備える。
【０１２４】
上記の説明のように、以下で具体的な実施例について添付図面を参照して詳しく説明する。
【０１２５】
＜実施例１＞
実施例１は、長波長吸収成分を含む光学レンズであり、その材料の成分名称を表１に示す。なお、光学レンズは、光軸上の厚さが３ｍｍであり、プラスチック材料の主成分がＰＣであった。
【表１】
2018055091.tif 000003
【０１２６】
実施例１の光学レンズを計器（Ｈｕｎｔｅｒｌａｂ  Ｕｌｔｒａｓｃａｎ  Ｐｒｏ）でその透過率と波長との関係を測定した。図１１を参照されたい。図１１は、本発明の実施例１の透過率と波長との関係図である。図１１から分かるように、実施例１の光学レンズは、４５０ｎｍ〜６００ｎｍで７５％より大きい最大透過率を有し、且つ６３０ｎｍ〜１４００ｎｍで７５％より小さい最小透過率を有する。
【０１２７】
実施例１において、光学レンズは、赤色可視光領域で５０％透過率の波長がＷＬＴ５０であり、赤外光領域での最小透過率がＴＩＲｍｉｎであり、波長７００ｎｍ〜７５０ｎｍでの平均透過率がＴ７０７５であり、波長６５０ｎｍ〜７００ｎｍでの平均透過率がＴ６５７０であり、波長４００ｎｍ〜６５０ｎｍでの平均透過率がＴ４０６５であり、青色可視光領域における平均透過率がＴ４０５０であり、緑色可視光領域における平均透過率がＴ５０５８であり、赤色可視光領域における平均透過率がＴ５８７０であり、４００ｎｍ〜６２９ｎｍに最大透過率を有する波長がＷＬＴｍａｘであり、６３０ｎｍ〜１４００ｎｍに初めて最小光透過率を出現する波長がＷＬＴｍｉｎである。前記パラメータの数値記録を表２に示す。
【表２】
2018055091.tif 000004
【０１２８】
＜実施例２＞
実施例２は、長波長吸収成分を含む光学レンズであり、その材料の成分名称を表３に示す。なお、光学レンズは、光軸上の厚さが３ｍｍであり、プラスチック材料の主成分がＰＣであった。
【表３】
2018055091.tif 000005
【０１２９】
実施例２の光学レンズを計器（Ｈｕｎｔｅｒｌａｂ  Ｕｌｔｒａｓｃａｎ  Ｐｒｏ）でその透過率と波長との関係を測定した。図１２を参照されたい。図１２は、本発明の実施例２の透過率と波長との関係図である。図１２から分かるように、実施例２の光学レンズは、４５０ｎｍ〜６００ｎｍで７５％より大きい最大透過率を有し、且つ６３０ｎｍ〜１４００ｎｍで７５％より小さい最小透過率を有する。
【０１３０】
実施例２において、ＷＬＴ５０、ＴＩＲｍｉｎ、Ｔ７０７５、Ｔ６５７０、Ｔ４０６５、Ｔ４０５０、Ｔ５０５８、Ｔ５８７０、ＷＬＴｍａｘ、ＷＬＴｍｉｎ等のパラメータの数値記録を表４に示す。前記パラメータの定義は実施例１を参照されたい。
【表４】
2018055091.tif 000006
【０１３１】
＜実施例３＞
実施例３は、長波長吸収成分を含む光学レンズであり、その材料の成分名称を表５に示す。なお、光学レンズは、光軸上の厚さが３ｍｍであり、プラスチック材料の主成分がＰＣであった。
【表５】
2018055091.tif 000007
【０１３２】
実施例３の光学レンズを計器（Ｈｕｎｔｅｒｌａｂ  Ｕｌｔｒａｓｃａｎ  Ｐｒｏ）でその透過率と波長との関係を測定した。図１３を参照されたい。図１３は、本発明の実施例３の透過率と波長との関係図である。図１３から分かるように、実施例３の光学レンズは、４５０ｎｍ〜６００ｎｍで７５％より大きい最大透過率を有し、且つ６３０ｎｍ〜１４００ｎｍで７５％より小さい最小透過率を有する。
【０１３３】
実施例３において、ＷＬＴ５０、ＴＩＲｍｉｎ、Ｔ７０７５、Ｔ６５７０、Ｔ４０６５、Ｔ４０５０、Ｔ５０５８、Ｔ５８７０、ＷＬＴｍａｘ、ＷＬＴｍｉｎ等のパラメータの数値記録を表６に示す。前記パラメータの定義は実施例１を参照されたい。
【表６】
2018055091.tif 000008
【０１３４】
＜実施例４＞
実施例４は長波長吸収成分を含む光学レンズであり、その材料の成分名称を表７に示す。なお、光学レンズは、光軸上の厚さが３ｍｍであり、プラスチック材料の主成分はＣＯＣ／ＣＯＰであった。
【表７】
2018055091.tif 000009
【０１３５】
実施例４の光学レンズを計器（Ｈｕｎｔｅｒｌａｂ  Ｕｌｔｒａｓｃａｎ  Ｐｒｏ）でその透過率と波長との関係を測定した。図１４を参照されたい。図１４は、本発明の実施例４の透過率と波長との関係図である。図１４から分かるように、実施例４の光学レンズは、４５０ｎｍ〜６００ｎｍで７５％より大きい最大透過率を有し、且つ６３０ｎｍ〜１４００ｎｍで７５％より小さい最小透過率を有する。
【０１３６】
実施例４において、ＴＩＲｍｉｎ、Ｔ７０７５、Ｔ６５７０、Ｔ４０６５、Ｔ４０５０、Ｔ５０５８、Ｔ５８７０、ＷＬＴｍａｘ、ＷＬＴｍｉｎ等のパラメータの数値記録を表８に示す。前記パラメータの定義は実施例１を参照されたい。
【表８】
2018055091.tif 000010
【０１３７】
＜実施例５＞
実施例５は長波長吸収成分を含む光学レンズであり、その材料の名称を表９に示す。なお、光学レンズは、光軸上の厚さが３ｍｍであり、プラスチック材料の主成分はＣＯＣ／ＣＯＰであった。
【表９】
2018055091.tif 000011
【０１３８】
実施例５の光学レンズを計器（Ｈｕｎｔｅｒｌａｂ  Ｕｌｔｒａｓｃａｎ  Ｐｒｏ）でその透過率と波長との関係を測定した。図１５を参照されたい。図１５は、本発明の実施例５の透過率と波長との関係図である。図１５から分かるように、実施例５の光学レンズは、４５０ｎｍ〜６００ｎｍで７５％より大きい最大透過率を有し、且つ６３０ｎｍ〜１４００ｎｍで７５％より小さい最小透過率を有する。
【０１３９】
実施例５において、ＷＬＴ５０、ＴＩＲｍｉｎ、Ｔ７０７５、Ｔ６５７０、Ｔ４０６５、Ｔ４０５０、Ｔ５０５８、Ｔ５８７０、ＷＬＴｍａｘ、ＷＬＴｍｉｎ等のパラメータの数値記録を表１０に示す。前記パラメータの定義は実施例１を参照されたい。
【表１０】
2018055091.tif 000012
【０１４０】
＜実施例６＞
実施例６は長波長吸収成分を含む光学レンズであり、その材料の名称を表１１に示す。なお、光学レンズは、光軸上の厚さが３ｍｍであり、プラスチック材料の主成分はＣＯＣ／ＣＯＰであった。
【表１１】
2018055091.tif 000013
【０１４１】
実施例６の光学レンズを計器（Ｈｕｎｔｅｒｌａｂ  Ｕｌｔｒａｓｃａｎ  Ｐｒｏ）でその透過率と波長との関係を測定した。図１６を参照されたい。図１６は、本発明の実施例６の透過率と波長との関係図である。図１６から分かるように、実施例６の光学レンズは、４５０ｎｍ〜６００ｎｍで７５％より大きい最大透過率を有し、且つ６３０ｎｍ〜１４００ｎｍで７５％より小さい最小透過率を有する。
【０１４２】
実施例６において、ＷＬＴ５０、ＴＩＲｍｉｎ、Ｔ７０７５、Ｔ６５７０、Ｔ４０６５、Ｔ４０５０、Ｔ５０５８、Ｔ５８７０、ＷＬＴｍａｘ、ＷＬＴｍｉｎ、ＷＬＴ０等のパラメータの数値記録を表１２に示す。前記パラメータの定義は実施例１を参照し、光学レンズは５８０ｎｍ以上で透過率が０の波長がＷＬＴ０である。
【表１２】
2018055091.tif 000014
【０１４３】
＜実施例７＞
実施例７は長波長吸収成分を含む光学レンズであり、その材料の名称を表１３に示す。なお、光学レンズは、光軸上の厚さが３ｍｍであり、プラスチック材料の主成分はＣＯＣ／ＣＯＰであった。
【表１３】
2018055091.tif 000015
【０１４４】
実施例７の光学レンズを計器（Ｈｕｎｔｅｒｌａｂ  Ｕｌｔｒａｓｃａｎ  Ｐｒｏ）でその透過率と波長との関係を測定した。図１７を参照されたい。図１７は、本発明の実施例７の透過率と波長との関係図である。図１７から分かるように、実施例７の光学レンズは、４５０ｎｍ〜６００ｎｍで７５％より大きい最大透過率を有し、且つ６３０ｎｍ〜１４００ｎｍで７５％より小さい最小透過率を有する。
【０１４５】
実施例７において、ＷＬＴ５０、ＴＩＲｍｉｎ、Ｔ７０７５、Ｔ６５７０、Ｔ４０６５、Ｔ４０５０、Ｔ５０５８、Ｔ５８７０、ＷＬＴｍａｘ、ＷＬＴｍｉｎ、ＷＬＴ０等のパラメータの数値記録を表１４に示す。前記パラメータの定義は実施例１を参照し、光学レンズは５８０ｎｍ以上で透過率が０の波長がＷＬＴ０である。
【表１４】
2018055091.tif 000016
【０１４６】
＜実施例８＞
実施例８は長波長吸収成分を含む光学レンズであり、その材料の成分名称を表１５に示す。なお、光学レンズは、光軸上の厚さが３ｍｍであり、プラスチック材料の主成分はＣＯＣ／ＣＯＰであった。
【表１５】
2018055091.tif 000017
【０１４７】
実施例８の光学レンズを計器（Ｈｕｎｔｅｒｌａｂ  Ｕｌｔｒａｓｃａｎ  Ｐｒｏ）でその透過率と波長との関係を測定した。図１８を参照されたい。図１８は、本発明の実施例８の透過率と波長との関係図である。図１８から分かるように、実施例８の光学レンズは、４５０ｎｍ〜６００ｎｍで７５％より大きい最大透過率を有し、且つ６３０ｎｍ〜１４００ｎｍで７５％より小さい最小透過率を有する。
【０１４８】
実施例８において、ＷＬＴ５０、ＴＩＲｍｉｎ、Ｔ７０７５、Ｔ６５７０、Ｔ４０６５、Ｔ４０５０、Ｔ５０５８、Ｔ５８７０、ＷＬＴｍａｘ、ＷＬＴｍｉｎ、ＷＬＴ０等のパラメータの数値記録を表１６に示す。前記パラメータの定義は実施例１を参照し、光学レンズは５８０ｎｍ以上で透過率が０の波長がＷＬＴ０である。
【表１６】
2018055091.tif 000018
【０１４９】
また、上記長波長吸収成分を含む光学レンズのプラスチック材料は、表１７に示すような材料に置き換えられてもよい。
【表１７】
2018055091.tif 000019
【０１５０】
本発明において、屈折率（Ｎ）及びアッベ数（Ｖ）は参照波長（ｄ−ｌｉｎｅ）が５８７．６ｎｍで測定し、透過率（Ｔ）は３ｍｍの均一な厚さの試験片を取って且つＡＳＴＭ  Ｄ１００３の方法によって測定し、ヘイズ（Ｈｚ）はＡＳＴＭ  Ｄ１００３の方法によって測定し、ガラス転移温度（Ｔｇ）は示差走査熱量方法（Ｄｉｆｆｅｒｅｎｔｉａｌ  ｓｃａｎｎｉｎｇ  ｃａｌｏｒｉｍｅｔｒｙ；ＤＳＣ）によって測定した。
【０１５１】
＜比較例１＞
比較例１は、長波長吸収成分を含まない光学レンズ及びその材料の成分名称を表１８に示す。
【表１８】
2018055091.tif 000020
【０１５２】
比較例１の光学レンズを計器（Ｈｕｎｔｅｒｌａｂ  Ｕｌｔｒａｓｃａｎ  Ｐｒｏ）でその透過率と波長との関係を測定した。図１９を参照されたい。図１９は、本発明の比較例１の透過率と波長との関係図である。図１９から分かるように、比較例１の光学レンズは、４５０ｎｍ〜６００ｎｍで７５％より大きい最大透過率を有し、且つ６３０ｎｍ〜１０５０ｎｍで７５％よりも大きい最小透過率を有する。
【０１５３】
比較例１において、Ｔ７０７５、Ｔ６５７０、Ｔ４０６５、Ｔ４０５０、Ｔ５０５８、Ｔ５８７０等のパラメータの数値記録を表１９に示す。前記パラメータの定義は実施例１を参照されたい。
【表１９】
2018055091.tif 000021
【０１５４】
＜比較例２＞
比較例２は、長波長吸収成分を含まない光学レンズ及びその材料の成分名称を表２０に示す。
【表２０】
2018055091.tif 000022
【０１５５】
比較例２の光学レンズを計器（Ｈｕｎｔｅｒｌａｂ  Ｕｌｔｒａｓｃａｎ  Ｐｒｏ）でその透過率と波長との関係を測定した。図２０を参照されたい。図２０は、本発明の比較例２の透過率と波長との関係図である。図２０から分かるように、比較例２の光学レンズは、４５０ｎｍ〜６００ｎｍで７５％より大きい最大透過率を有し、且つ６３０ｎｍ〜１０５０ｎｍで７５％よりも大きい最小透過率を有する。
【０１５６】
比較例２中、Ｔ７０７５、Ｔ６５７０、Ｔ４０６５、Ｔ４０５０、Ｔ５０５８、Ｔ５８７０等のパラメータの数値記録を表２１に示す。前記パラメータの定義は実施例１を参照されたい。
【表２１】
2018055091.tif 000023
【０１５７】
＜比較例３＞
比較例３は長波長吸収成分を含む光学レンズであり及びびその材料的成分名称如表二十二所示。なお、光学レンズは、光軸上の厚さが３ｍｍであり、プラスチック材料の主成分がＰＣであった。
【表２２】
2018055091.tif 000024
【０１５８】
比較例３の光学レンズを計器（Ｈｕｎｔｅｒｌａｂ  Ｕｌｔｒａｓｃａｎ  Ｐｒｏ）でその透過率と波長との関係を測定した。図２１を参照されたい。図２１は、本発明の比較例３の透過率と波長との関係図である。図２１から分かるように、比較例３の光学レンズは、６３０ｎｍ〜１４００ｎｍでの最小透過率が７５％より小さいが、４５０ｎｍ〜６００ｎｍでの最大透過率も７５％より小さく、長波長吸収成分の含有量が高すぎる時に、４５０ｎｍ〜６００ｎｍの透過率に影響を及ぼすことにある。
【０１５９】
比較例３において、ＷＬＴ５０、ＴＩＲｍｉｎ、Ｔ７０７５、Ｔ６５７０、Ｔ４０６５、Ｔ４０５０、Ｔ５０５８、Ｔ５８７０、ＷＬＴｍａｘ、ＷＬＴｍｉｎ等のパラメータの数値記録を表２３に示す。前記パラメータの定義は実施例１を参照されたい。
【表２３】
2018055091.tif 000025
【０１６０】
本発明の実施形態を前述の通りに開示したが、これは、本発明を限定するものではなく、当業者なら誰でも、本発明の精神と範囲から逸脱しない限り、多様の変更や修正を加えることができ、したがって、本発明の保護範囲は、特許請求の範囲で指定した内容を基準とする。
【符号の説明】
【０１６１】
１０、２０  電子装置
１１、２１  画像取込装置
１１０、２１０、３１０、４１０、５１０、６１０、７１０、８１０  第１光学レンズ
１１１、２１１、３１１、４１１、５１１、６１１、７１１、８１１、２２１、３２１、４２１、５２１、６２１、７２１、８２１、３３１、４３１、５３１、６３１、７３１、８３１、４４１、５４１、６４１、７４１、８４１、５５１、６５１、７５１、８５１、６６１、７６１、８６１、７７１、８７１、８８１  物体側表面
２２０、３２０、４２０、５２０、６２０、７２０、８２０  第２光学レンズ
１１２、２１２、３１２、４１２、５１２、６１２、７１２、８１２、２２２、３２２、４２２、５２２、６２２、７２２、８２２、３３２、４３２、５３２、６３２、７３２、８３２、４４２、５４２、６４２、７４２、８４２、５５２、６５２、７５２、８５２、６６２、７６２、８６２、７７２、８７２、８８２  像側表面
３３０、４３０、５３０、６３０、７３０、８３０  第３光学レンズ
４４０、５４０、６４０、７４０、８４０  第４光学レンズ
５５０、６５０、７５０、８５０  第５光学レンズ
６６０、７６０、８６０  第６光学レンズ
７７０、８７０  第７光学レンズ
８８０  第８光学レンズ
１９１、２９１、３９１、４９１、５９１、６９１、７９１、８９１  撮像面
１９２、２９２、３９２、４９２、５９２、６９２、７９２、８９２  電子受光素子
８００絞り
ＣＴ１  第１光学レンズの光軸における厚さ
ＣＴ２  第２光学レンズの光軸における厚さ
ＣＴ３  第３光学レンズの光軸における厚さ
ＣＴ４  第４光学レンズの光軸における厚さ
ＣＴ５  第５光学レンズの光軸における厚さ
ＣＴ６  第６光学レンズの光軸における厚さ
ＣＴ７  第７光学レンズの光軸における厚さ
ＣＴ８  第８光学レンズの光軸における厚さ
ＣＴａ  長波長吸収成分を含む光学レンズの光軸における厚さ
ｓｕｍＣＴａ  長波長吸収成分を含む光学レンズの光軸における厚さの合計
ｓｕｍＣＴ  全ての光学レンズの光軸における厚さの合計
Φｍａｘ  長波長吸収成分を含む光学レンズの光学最大有効径の中の最大のもの
ＷＬＴ５０  長波長吸収成分を含む光学レンズが５０％透過率での波長
ＴＩＲｍｉｎ  長波長吸収成分を含む光学レンズが赤外光領域における最小透過率
Ｔ７０７５  長波長吸収成分を含む光学レンズの波長７００ｎｍ〜７５０ｎｍでの平均透過率
Ｔ６５７０  長波長吸収成分を含む光学レンズの波長６５０ｎｍ〜７００ｎｍでの平均透過率
Ｔ４０６５  長波長吸収成分を含む光学レンズの波長４００ｎｍ〜６５０ｎｍでの平均透過率
Ｔ５８７０  長波長吸収成分を含む光学レンズの赤色可視光領域における透過率
Ｔ５０５８  長波長吸収成分を含む光学レンズの緑色可視光領域における透過率
Ｔ４０５０  長波長吸収成分を含む光学レンズの青色可視光領域における透過率
ＷＬＴｍａｘ  長波長吸収成分を含む光学レンズの４００ｎｍ〜７００ｎｍに最大透過率を有する波長
ＷＬＴｍｉｎ  長波長吸収成分を含む光学レンズの５８０ｎｍ以上で初めて最小光透過率を出現する波長
ＷＬＴ０  長波長吸収成分を含む光学レンズの５８０ｎｍ以上で透過率が０の波長
Ｔｇ  プラスチック材料のガラス転移温度
Ｔ  長波長吸収成分を含む光学レンズの透過率
Ｖ  長波長吸収成分を含む光学レンズのアッベ数
Ｈｚ  長波長吸収成分を含む光学レンズのヘイズ
Ｎ  長波長吸収成分を含む光学レンズの屈折率
【図１】
2018055091.tif 000026
【図２】
2018055091.tif 000027
【図３】
2018055091.tif 000028
【図４】
2018055091.tif 000029
【図５】
2018055091.tif 000030
【図６】
2018055091.tif 000031
【図７】
2018055091.tif 000032
【図８】
2018055091.tif 000033
【図９】
2018055091.tif 000034
【図１０】
2018055091.tif 000035
【図１１】
2018055091.tif 000036
【図１２】
2018055091.tif 000037
【図１３】
2018055091.tif 000038
【図１４】
2018055091.tif 000039
【図１５】
2018055091.tif 000040
【図１６】
2018055091.tif 000041
【図１７】
2018055091.tif 000042
【図１８】
2018055091.tif 000043
【図１９】
2018055091.tif 000044
【図２０】
2018055091.tif 000045
【図２１】
2018055091.tif 000046
【外国語明細書】
2018055091.tif 000047
2018055091.tif 000048
2018055091.tif 000049
2018055091.tif 000050
2018055091.tif 000051
2018055091.tif 000052
2018055091.tif 000053
2018055091.tif 000054
2018055091.tif 000055
2018055091.tif 000056
2018055091.tif 000057
2018055091.tif 000058
2018055091.tif 000059
2018055091.tif 000060
2018055091.tif 000061
2018055091.tif 000062
2018055091.tif 000063
2018055091.tif 000064
2018055091.tif 000065
2018055091.tif 000066
2018055091.tif 000067
2018055091.tif 000068
2018055091.tif 000069
2018055091.tif 000070
2018055091.tif 000071
2018055091.tif 000072
2018055091.tif 000073
2018055091.tif 000074
2018055091.tif 000075
2018055091.tif 000076
2018055091.tif 000077
2018055091.tif 000078
2018055091.tif 000079
2018055091.tif 000080
2018055091.tif 000081
2018055091.tif 000082
2018055091.tif 000083
2018055091.tif 000084
2018055091.tif 000085
2018055091.tif 000086
2018055091.tif 000087
2018055091.tif 000088
2018055091.tif 000089
2018055091.tif 000090
2018055091.tif 000091
2018055091.tif 000092
2018055091.tif 000093
2018055091.tif 000094
2018055091.tif 000095
2018055091.tif 000096
2018055091.tif 000097
2018055091.tif 000098
2018055091.tif 000099
2018055091.tif 000100
2018055091.tif 000101
2018055091.tif 000102
2018055091.tif 000103
2018055091.tif 000104
2018055091.tif 000105
2018055091.tif 000106
2018055091.tif 000107
2018055091.tif 000108
2018055091.tif 000109
2018055091.tif 000110
2018055091.tif 000111
2018055091.tif 000112
2018055091.tif 000113
2018055091.tif 000114
2018055091.tif 000115
2018055091.tif 000116
2018055091.tif 000117
2018055091.tif 000118
2018055091.tif 000119
2018055091.tif 000120
2018055091.tif 000121
2018055091.tif 000122
2018055091.tif 000123
2018055091.tif 000124
2018055091.tif 000125
2018055091.tif 000126
2018055091.tif 000127
2018055091.tif 000128
2018055091.tif 000129
2018055091.tif 000130
2018055091.tif 000131
2018055091.tif 000132
2018055091.tif 000133
2018055091.tif 000134
2018055091.tif 000135
2018055091.tif 000136
2018055091.tif 000137
2018055091.tif 000138
2018055091.tif 000139
2018055091.tif 000140
2018055091.tif 000141
2018055091.tif 000142
2018055091.tif 000143
2018055091.tif 000144
2018055091.tif 000145
2018055091.tif 000146
2018055091.tif 000147
2018055091.tif 000148
2018055091.tif 000149
2018055091.tif 000150
2018055091.tif 000151
2018055091.tif 000152
2018055091.tif 000153
2018055091.tif 000154
2018055091.tif 000155
2018055091.tif 000156
2018055091.tif 000157
2018055091.tif 000158
2018055091.tif 000159
2018055091.tif 000160
2018055091.tif 000161
2018055091.tif 000162